(57)【要約】【課題】高分子／液晶複合体における配向状態の乱れを低減させることができる液晶組成物を提供する。【解決手段】ブルー相を発現する液晶材料、下記一般式（Ｇ１）で示される液晶性モノマーを含む液晶組成物である。なお、液晶組成物には、非液晶性モノマー、及び重合開始剤が含まれていてもよい。2012131987.tif 000032  （但し、一般式（Ｇ１）中、Ｘは、メソゲン骨格を示す。また、一般式（Ｇ１）中、Ｙ１、Ｙ２は、液晶性が維持できる程度であり、またブルー相を発現する液晶材料との相溶性が低下しない程度の長さであるとして、それぞれ独立して炭素及び酸素の合計が１〜２０のアルキレン基を示す。）【選択図】なし【特許請求の範囲】
【請求項１】
ブルー相を発現する液晶材料、および下記一般式（Ｇ１）で示される液晶性モノマー
を含む液晶組成物。
【化１】
2012131987.tif 000027
（但し、一般式（Ｇ１）中、Ｘは、メソゲン骨格を示す。また、一般式（Ｇ１）中、Ｙ１、Ｙ２は、それぞれ独立して炭素及び酸素の合計が１〜２０のアルキレン基を示す。アルキレン基は側鎖としてアルキル基を有していても良い。また、当該アルキレン基、及び当該アルキル基はカルボニル基を含んでいても良く、エーテル結合を有していても良い。また、当該カルボニル基と当該エーテル結合とが連続してエステル構造となってもよい。また、一般式（Ｇ１）中、Ｚ１、Ｚ２はそれぞれ独立してアクリロイル基又はメタクリロイル基を示す。）
【請求項２】
請求項１において、
前記一般式（Ｇ１）中のＹ１、Ｙ２は、それぞれ独立して炭素及び酸素の合計が奇数のアルキレン基であることを特徴とする液晶組成物。
【請求項３】
ブルー相を発現する液晶材料、および下記一般式（Ｇ１−１）で示される液晶性モノマー、を含む液晶組成物。
【化２】
2012131987.tif 000028
（但し、一般式（Ｇ１−１）中、Ｘ１は、メソゲン骨格を示す。また、一般式（Ｇ１−１）中、Ｒ１、Ｒ２は、それぞれ独立に水素またはメチル基のいずれか一を示す。また、一般式（Ｇ１−１）中、ｎ、ｍは、それぞれ独立に１〜１９のいずれか一である。）
【請求項４】
請求項３において、
前記一般式（Ｇ１−１）中のＸ１は、下記構造式（ｓ１１）〜（ｓ１８）のいずれか一であることを特徴とする液晶組成物。
【化３】
2012131987.tif 000029
（但し、構造式（ｓ１１）中のＲ３〜Ｒ６、構造式（ｓ１２）中のＲ７〜Ｒ１０、構造式（ｓ１３）中のＲ１１〜Ｒ１４、構造式（ｓ１５）中のＲ１５〜Ｒ１８は、それぞれ独立に水素、メチル基、またはフッ素のいずれか一である。）
【請求項５】
請求項１乃至請求項４のいずれか一において、
前記一般式（Ｇ１）または前記一般式（Ｇ１−１）で示される液晶性モノマーは、下記構造式（１０４）であることを特徴とする液晶組成物。
【化４】
2012131987.tif 000030
【請求項６】
請求項１乃至請求項５のいずれか一において、
前記一般式（Ｇ１）または前記一般式（Ｇ１−１）で示される液晶性モノマーは、下記構造式（１０２）であることを特徴とする液晶組成物。
【化５】
2012131987.tif 000031
【請求項７】
請求項１乃至請求項６のいずれか一において、
非液晶性モノマー及び重合開始剤を含むことを特徴とする液晶組成物。
【請求項８】
請求項１乃至請求項７のいずれか一に記載の液晶組成物を用いて形成された高分子／液晶複合体。
【請求項９】
請求項１乃至請求項７のいずれか一に記載の液晶組成物を用いて形成された液晶素子。
【請求項１０】
請求項８に記載の高分子／液晶複合体を有する液晶素子。
【請求項１１】
請求項９または請求項１０に記載の液晶素子を有する液晶表示装置。
【発明の詳細な説明】
【技術分野】
【０００１】
本発明は高分子安定化ブルー相を実現する液晶組成物、液晶組成物を高分子安定化して得られる高分子／液晶複合体、液晶素子、および液晶表示装置に関する。
【背景技術】
【０００２】
近年、フラットパネルディスプレイが実用化され、従来のブラウン管を用いたディスプレイからの置き換えが進んでいる。フラットパネルディスプレイには、液晶表示素子を有する液晶表示装置をはじめ、エレクトロルミネッセンス素子（ＥＬ素子）を有するＥＬ表示装置や、プラズマディスプレイなどが存在しており、市場においてはこれらが競合している。現在のところ、様々な技術による欠点の克服、生産コストの抑制などにより、液晶表示装置が市場において優位な立場にある。
【０００３】
上述の液晶表示装置が、他のフラットパネルディスプレイと比較して劣っている点の一つに、素子の応答速度（表示の切り替え速度）がある。応答速度の欠点を克服すべく、これまでにも様々な技術が提案されてきた。従来の、いわゆるＴＮ（Ｔｗｉｓｔｅｄ  Ｎｅｍａｔｉｃ）モードと呼ばれる液晶駆動方式を採用する液晶素子では、その応答速度が１０ｍｓ程度であったが、ＯＣＢ（Ｏｐｔｉｃａｌ  Ｃｏｍｐｅｎｓａｔｅｄ  Ｂｅｎｄ）モードやＦＬＣ（Ｆｅｒｒｏｅｌｅｃｔｒｉｃ  Ｌｉｑｕｉｄ  Ｃｒｙｓｔａｌ）モードといった方式を用いることで、１ｍｓ程度までの応答速度の向上が実現されている。
【０００４】
このような液晶の駆動方式と並んで注目される技術として、ブルー相と呼ばれる状態を液晶表示素子に用いる技術がある（例えば、特許文献１参照）。ブルー相は、例えばコレステリック相と等方相との間に出現する液晶相で、極めて応答速度が速いという特徴を備えている。このブルー相を用いることで、液晶表示装置の応答時間を１ｍｓ以下とすることが可能である。
【０００５】
ブルー相は、数℃程度の狭い温度範囲でしか配向状態を維持できないという特徴を有しているが、ブルー相を発現する液晶材料と重合性モノマーとを含む液晶組成物を重合させて得られる高分子／液晶複合体を用いることによって、ブルー相の発現温度範囲が改善されるという報告がなされている（例えば、特許文献２参照）。
【先行技術文献】
【特許文献】
【０００６】
【特許文献１】ＷＯ２００５／０９０５２０号公報
【特許文献２】特開２００３−３２７９６６号公報
【発明の概要】
【発明が解決しようとする課題】
【０００７】
しかしながら、高分子／液晶複合体を得るためにブルー相を発現する液晶材料と重合性モノマーとを含む液晶組成物を高分子安定化処理によって重合させる際、ブルー相の配向状態を維持できない場合のあることが確認されている。これらの配向状態の乱れは、高分子／液晶複合体により得られる高分子安定化ブルー相を利用した液晶素子や、これらを用いた液晶パネルなどの表示パネルにおける欠陥となるため、歩留まりの低下などを招く。したがって、上記問題を鑑み、開示される本発明の一態様では、高分子／液晶複合体における配向状態の乱れを低減させることができる液晶組成物を提供することを課題の一とする。また、高分子／液晶複合体における配向状態の乱れを低減するために、ブルー相を発現する温度範囲が拡大された高分子／液晶複合体を得るための、高分子安定化処理の温度範囲を拡大することが可能な液晶組成物を提供することを課題の一とする。また、上記液晶組成物を重合して得られる高分子／液晶複合体を有する液晶素子を提供することを課題の一とする。また、上記液晶素子の駆動電圧を低下させることを課題とする。また、上記液晶組成物を重合して得られる高分子／液晶複合体を有する液晶表示装置を提供することを課題の一とする。また、上記液晶素子を用いて作製される液晶表示装置の駆動電圧を低下させることを課題とする。また、上記液晶組成物に含まれる新規な材料を提供することを課題の一とする。
【課題を解決するための手段】
【０００８】
本発明の一態様は、ブルー相を発現する液晶材料と、下記一般式（Ｇ１）で示される液晶性モノマーとを含む液晶組成物である。なお、液晶組成物には、非液晶性モノマー、及び重合開始剤が含まれていてもよい。
【化１】
2012131987.tif 000002
【０００９】
但し、一般式（Ｇ１）中、Ｘは、メソゲン骨格を示す。また、一般式（Ｇ１）中、Ｙ１、Ｙ２は、液晶性が維持できる程度であり、またブルー相を発現する液晶材料との相溶性が低下しない程度の長さであるとして、それぞれ独立して炭素及び酸素の合計が１〜２０のアルキレン基を示す。アルキレン基は側鎖としてアルキル基を有していても良い。また、当該アルキレン基、及び当該アルキル基はカルボニル基を含んでいても良く、エーテル結合を有していても良い。また、当該カルボニル基と当該エーテル結合とが連続してエステル構造となってもよい。また、一般式（Ｇ１）中、Ｚ１、Ｚ２はそれぞれ独立してアクリロイル基又はメタクリロイル基を示す。
【００１０】
なお、上記構成において、一般式（Ｇ１）中のＹ１、Ｙ２は、それぞれ独立して炭素及び酸素の合計が奇数のアルキレン基であることを特徴とする。
【００１１】
また、本発明の別の一態様は、ブルー相を発現する液晶材料、下記一般式（Ｇ１−１）で示される液晶性モノマー、非液晶性モノマー、及び重合開始剤を含む液晶組成物である。
【化２】
2012131987.tif 000003
【００１２】
但し、一般式（Ｇ１−１）中、Ｘ１は、メソゲン骨格を示す。また、一般式（Ｇ１−１）中、Ｒ１、Ｒ２は、それぞれ独立に水素またはメチル基のいずれか一を示す。また、一般式（Ｇ１−１）中、ｎ、ｍは、液晶性が維持できる程度であり、またブルー相を発現する液晶材料との相溶性が低下しない程度の長さであるとして、それぞれ独立に１〜１９のいずれか一である。
【００１３】
なお、上記構成において、一般式（Ｇ１−１）中のＸ１は、下記構造式（ｓ１１）〜（ｓ１８）のいずれか一であることを特徴とする。
【００１４】
【化３】
2012131987.tif 000004
【００１５】
但し、構造式（ｓ１１）中のＲ３〜Ｒ６、構造式（ｓ１２）中のＲ７〜Ｒ１０、構造式（ｓ１３）中のＲ１１〜Ｒ１４、構造式（ｓ１５）中のＲ１５〜Ｒ１８は、それぞれ独立に水素、メチル基、またはフッ素のいずれか一である。
【００１６】
また、上記各構成において、一般式（Ｇ１）または一般式（Ｇ１−１）で示される液晶性モノマーは、下記構造式（１０４）であることを特徴とする。
【００１７】
【化４】
2012131987.tif 000005
【００１８】
また、上記各構成において、一般式（Ｇ１）で示される液晶性モノマーは、下記構造式（１０２）であることを特徴とする。
【００１９】
【化５】
2012131987.tif 000006
【００２０】
なお、本発明の一態様である液晶組成物において、上記一般式（Ｇ１）および上記一般式（Ｇ１−１）で示される液晶性モノマーは、液晶性が維持できる程度であり、またブルー相を発現する液晶材料との相溶性が低下しない程度の長さであるとして、アルキレン基の長さ（酸素及び炭素の合計数）を１〜２０とすることにより、高分子安定化処理（重合処理）の際、Ｘで示されるメソゲン骨格間の分子間相互作用を抑えるとともに、液晶組成物内での相分離を容易にすることができる。そのため、ブルー相を発現する温度範囲が拡大された高分子／液晶複合体を得るための、高分子安定化処理の温度範囲を拡大することが可能となる。これにより、高分子安定化ブルー相を発現する高分子／液晶複合体における配向状態の乱れを低減させることができる。なお、アルキレン基の長さ（酸素及び炭素の合計数）が上記範囲よりも長くなる場合であっても、液晶性が維持できる程度であり、またブルー相を発現する液晶材料との相溶性が低下しない程度の長さであれば本発明に含まれることとする。なお、本明細書中において、ブルー相を発現する液晶組成物とは、光学的変調作用を有し、電圧無印加時には光学的に等方性であるが、電圧印加によって配向秩序が変化して光学的に異方性となるものをいう。
【００２１】
また、上記構成において、液晶組成物に含まれるブルー相を発現する液晶材料としては、ネマチック性液晶性化合物、スメクチック性液晶性化合物が挙げられ、ネマチック性液晶性化合物が好ましい。なお、ネマチック性液晶性化合物としては特に制限されず、ビフェニル系化合物、ターフェニル系化合物、フェニルシクロヘキシル系化合物、ビフェニルシクロヘキシル系化合物、フェニルビシクロヘキシル系化合物、安息香酸フェニル系化合物、シクロヘキシル安息香酸フェニル系化合物、フェニル安息香酸フェニル系化合物、ビシクロヘキシルカルボン酸フェニル系化合物、アゾメチン系化合物、アゾおよびアゾオキシ系化合物、スチルベン系化合物、ビシクロヘキシル系化合物、フェニルピリミジン系化合物、ビフェニルピリミジン系化合物、およびピリミジン系化合物などが挙げられる。
【００２２】
また、上記構成において、液晶組成物に含まれる非液晶性モノマーとしては、分子構造中にアクリロイル基、メタクリロイル基、ビニル基、エポキシ基、フマレート基、シンナモイル基等の重合性基を含むモノマーなどが挙げられる。
【００２３】
また、上記構成において、液晶組成物に含まれる重合開始剤としては、アセトフェノン類、ベンゾフェノン類、ベンゾイン類、ベンジル類、ミヒラーケトン類、ベンゾインアルキルエーテル類、ベンジルジメチルケタール類、およびチオキサントン類などが挙げられる。
【００２４】
また、本発明の別の一態様は、ブルー相を発現する液晶材料、液晶性モノマーを含む液晶組成物を用いて形成された高分子／液晶複合体である。なお、液晶組成物は、非液晶性モノマー、および重合開始剤を含んでいてもよい。
【００２５】
また、本発明の別の一態様は、ブルー相を発現する液晶材料、液晶性モノマーを含む液晶組成物を用いて形成された液晶素子である。なお、液晶組成物は、非液晶性モノマー、および重合開始剤を含んでいてもよい。
【００２６】
また、本発明の別の一態様は、ブルー相を発現する液晶材料、液晶性モノマーを含む液晶組成物を重合させて得られる高分子／液晶複合体を有する液晶素子である。なお、液晶組成物は、非液晶性モノマー、および重合開始剤を含んでいてもよい。
【００２７】
また、本発明の別の一態様は、ブルー相を発現する液晶材料、液晶性モノマーを含む液晶組成物を用いて形成された液晶表示装置である。なお、液晶組成物は、非液晶性モノマー、および重合開始剤を含んでいてもよい。
【００２８】
また、本発明の別の一態様は、ブルー相を発現する液晶材料、液晶性モノマーを含む液晶組成物を重合させて得られる高分子／液晶複合体を有する液晶表示装置である。なお、液晶組成物は、非液晶性モノマー、および重合開始剤を含んでいてもよい。
【発明の効果】
【００２９】
本発明の一態様である液晶組成物を用いることにより、ブルー相を発現する温度範囲が拡大された高分子／液晶複合体を得るための、高分子安定化処理の温度範囲を拡大することが可能となり、高分子安定化ブルー相を示す高分子／液晶複合体における配向状態の乱れを低減させることができる。したがって、これらの液晶組成物を用いて作製された高分子安定化ブルー相を利用した液晶素子や液晶表示装置の歩留まりを向上させることができる。また、本発明の一態様である液晶組成物を用いることにより液晶素子の駆動電圧を低下させることができるので、液晶表示装置の駆動電圧を低下させることができる。また、上記液晶組成物に含まれる液晶性モノマーとして新規な材料を提供することができる。
【図面の簡単な説明】
【００３０】
【図１】液晶性モノマーについて説明する図。
【図２】液晶素子の一態様を示す図。
【図３】液晶表示装置の一態様を示す図
【図４】液晶表示装置の一態様を示す図
【図５】液晶表示装置の応用例を示す図。
【図６】液晶表示装置の応用例を示す図。
【図７】ＲＭ−Ｏ７（略称）のＮＭＲチャート図。
【図８】ＲＭ−Ｏ７（略称）のＮＭＲチャート図。
【図９】ＲＭ−Ｏ７（略称）の吸収スペクトル。
【図１０】実施例１で説明する高分子安定化処理可能な温度範囲を示す図。
【図１１】実施例３で説明する液晶素子の電圧−透過率特性を示す図。
【図１２】実施例４で説明する高分子安定化処理可能な温度範囲を示す図。
【図１３】実施例１で作製された液晶素子の配向写真を示す図。
【図１４】実施例４で作製された液晶素子の配向写真を示す図。
【発明を実施するための形態】
【００３１】
以下、本発明の実施の態様について図面を用いて詳細に説明する。但し、本発明は以下の説明に限定されず、本発明の趣旨及びその範囲から逸脱することなくその形態及び詳細を様々に変更し得ることが可能である。従って、本発明は以下に示す実施の形態の記載内容に限定して解釈されるものではない。
【００３２】
また、本明細書中で説明する液晶表示装置とは、画像表示デバイス、表示デバイス、もしくは光源（照明装置含む）を指す。また、コネクター、例えばＦＰＣ（Ｆｌｅｘｉｂｌｅ  ｐｒｉｎｔｅｄ  ｃｉｒｃｕｉｔ）もしくはＴＡＢ（Ｔａｐｅ  Ａｕｔｏｍａｔｅｄ  Ｂｏｎｄｉｎｇ）テープもしくはＴＣＰ（Ｔａｐｅ  Ｃａｒｒｉｅｒ  Ｐａｃｋａｇｅ）が取り付けられたモジュール、ＴＡＢテープやＴＣＰの先にプリント配線板が設けられたモジュール、または表示素子にＣＯＧ（Ｃｈｉｐ  Ｏｎ  Ｇｌａｓｓ）方式によりＩＣ（集積回路）が直接実装されたモジュールも全て液晶表示装置に含むものとする。
【００３３】
（実施の形態１）
本実施の形態では、高分子安定化ブルー相を発現する液晶組成物、および液晶組成物を高分子安定化処理（重合処理）して得られる高分子／液晶複合体について説明する。
【００３４】
本実施の形態で示す液晶組成物は、ブルー相を発現する液晶材料、液晶性モノマー、非液晶性モノマー、および重合開始剤を含んで構成される。
【００３５】
ブルー相を発現する液晶材料とは、光を実質的に散乱せずかつ光学的に等方性の状態である、いわゆるブルー相を発現することが可能な液晶材料をいう。ブルー相を発現する液晶材料としては、ネマチック性液晶性化合物、スメクチック性液晶性化合物等が挙げられ、ネマチック性液晶性化合物が好ましい。なお、ネマチック性液晶性化合物としては特に制限されず、ビフェニル系化合物、ターフェニル系化合物、フェニルシクロヘキシル系化合物、ビフェニルシクロヘキシル系化合物、フェニルビシクロヘキシル系化合物、安息香酸フェニル系化合物、シクロヘキシル安息香酸フェニル系化合物、フェニル安息香酸フェニル系化合物、ビシクロヘキシルカルボン酸フェニル系化合物、アゾメチン系化合物、アゾおよびアゾオキシ系化合物、スチルベン系化合物、ビシクロヘキシル系化合物、フェニルピリミジン系化合物、ビフェニルピリミジン系化合物、ピリミジン系化合物、およびビフェニルエチン系化合物等が挙げられる。
【００３６】
液晶性モノマーは、液晶性を示し、例えば、光重合又は熱重合によって重合することができるモノマーである。具体的には、図１（ａ）に示すようにメソゲン骨格１０１と２つのアルキレン基１０２、１０３を有する構造である。なお、本明細書中におけるメソゲン骨格とは、芳香環などの環を２環以上有する構造の剛直性に富むユニットのことを言う。また、図１（ａ）において、アルキレン基１０２の鎖長をｒａ１で示し、アルキレン基１０３の鎖長をｒａ２で示す。なお、アルキレン基１０２とアルキレン基１０３は、同じであっても異なっていてもよい。
【００３７】
図１（ａ）に示す液晶性モノマーを重合して得られる重合体は、例えば図１（ｂ）に示すような構造をとる。すなわち、液晶性モノマー１００ａと液晶性モノマー１００ｂを重合すると、液晶性モノマー１００ａのメソゲン骨格１０１ａと、液晶性モノマー１００ｂのメソゲン骨格１０１ｂとの間の長さ（距離）は、ｒｚ（＝ｒａ２＋ｒｂ１）で示される。
【００３８】
なお、本発明の一態様において、液晶組成物の高分子安定化処理（重合処理）の際、液晶組成物に含まれる液晶性モノマーの重合時のメソゲン骨格間の長さ（ｒｚ）を、一定の範囲にすることが好ましい。液晶性モノマーの側鎖が長い方が、液晶組成物の（粘度が下がり）液晶組成物内での相分離が容易となる。また、高分子安定化処理（重合処理）の際、重合過程において、メソゲン骨格間の長さ（ｒｚ）が短すぎると、メソゲン骨格間の分子間相互作用により（液晶性モノマーの重合時における粘度が高くなり、相分離しにくくなるので）高分子安定化を図ることが難しくなる。また、重合した際のメソゲン骨格間の長さ（ｒｚ）が長すぎると、液晶材料との相溶性が低下するなどの問題が生じる。
【００３９】
以上のことから、メソゲン骨格間の長さ（ｒｚ）を、一定の範囲にすることで、液晶組成物内での相分離を容易にし、ブルー相を発現する温度範囲が拡大された高分子／液晶複合体を得るための、高分子安定化処理の温度範囲を拡大することができる。これにより、高分子安定化ブルー相を示す高分子／液晶複合体における配向状態の乱れを低減することができる。なお、図１（ａ）に示す２つのアルキレン基１０２、１０３は、同一の構造であっても異なる構造であってもよい。
【００４０】
上記メソゲン骨格間の分子間相互作用は、メソゲン骨格間の長さ（ｒｚ）によって影響を受けることから、メソゲン骨格間の長さ（ｒｚ）を、一定の範囲とした本発明の一態様における液晶性モノマーは、下記一般式（Ｇ１）で示される。
【００４１】
【化６】
2012131987.tif 000007
【００４２】
但し、一般式（Ｇ１）中、Ｘは、メソゲン骨格を示す。また、一般式（Ｇ１）中、Ｙ１、Ｙ２は、液晶性が維持できる程度であり、またブルー相を発現する液晶材料との相溶性が低下しない程度の長さであるとして、それぞれ独立して鎖長（酸素及び炭素の合計）が１〜２０のアルキレン基を示す。アルキレン基は側鎖としてアルキル基を有していても良い。また、当該アルキレン基、及び当該アルキル基はカルボニル基を含んでいても良く、エーテル結合を有していても良い。また、当該カルボニル基と当該エーテル結合とが連続してエステル構造となってもよい。また、一般式（Ｇ１）中、Ｚ１、Ｚ２はそれぞれ独立してアクリロイル基又はメタクリロイル基を示す。
【００４３】
なお、上記一般式（Ｇ１）中のＹ１、Ｙ２は、それぞれ独立して鎖長（酸素及び炭素の合計）が奇数のアルキレン基であることが好ましい。
【００４４】
また、一般式（Ｇ１）中のＸで表される構造として、具体的には、下記構造式（ｓ１）〜（ｓ８）等が挙げられる。
【００４５】
【化７】
2012131987.tif 000008
【００４６】
但し、構造式（ｓ１）〜（ｓ８）中に示す（Ｙ）は、一般式（Ｇ１）中のＹ１、またはＹ２のいずれかとの結合部位を示す。また、構造式（ｓ１）中のＲ３〜Ｒ６、構造式（ｓ２）中のＲ７〜Ｒ１０、構造式（ｓ３）中のＲ１１〜Ｒ１４は、それぞれ独立に水素、メチル基、またはフッ素のいずれか一である。
【００４７】
また、一般式（Ｇ１）中のＹ１、Ｙ２で表される構造として、具体的には、下記構造式（ｔ１）〜（ｔ４８）等が挙げられる。
【００４８】
【化８】
2012131987.tif 000009
【００４９】
【化９】
2012131987.tif 000010
【００５０】
但し、構造式（ｔ１）〜（ｔ４８）中に示す（Ｘ）は、一般式（Ｇ１）中のＸとの結合部位を示し、構造式（ｔ１）〜（ｔ４８）中に示す（Ｚ）は、一般式（Ｇ１）中のＺ１、またはＺ２のいずれかとの結合部位をそれぞれ示す。また、構造式（ｔ１）〜（ｔ４８）で表されるアルキレン基は、（Ｘ）で表される部分に（Ｚ）が結合され、（Ｚ）で表される部分に（Ｘ）が結合される構造であっても良い。
【００５１】
また、一般式（Ｇ１）中のＺ１、Ｚ２で表される構造として、具体的には、下記構造式（ｕ１）、（ｕ２）等が挙げられる。
【００５２】
【化１０】
2012131987.tif 000011
【００５３】
また、本発明の一態様における液晶性モノマーは、下記一般式（Ｇ１−１）で示される構造であってもよい。
【００５４】
【化１１】
2012131987.tif 000012
【００５５】
但し、一般式（Ｇ１−１）中、Ｘ１は、メソゲン骨格を示す。また、一般式（Ｇ１−１）中、Ｒ１、Ｒ２は、それぞれ独立に水素またはメチル基のいずれか一を示す。また、一般式（Ｇ１−１）中、ｎ、ｍは、液晶性が維持できる程度であり、またブルー相を発現する液晶材料との相溶性が低下しない程度の長さであるとして、それぞれ独立に１〜１９のいずれか一である。
【００５６】
また、一般式（Ｇ１−１）中のＸ１で表される構造として、具体的には、下記構造式（ｓ１１）〜（ｓ１８）等が挙げられる。
【００５７】
【化１２】
2012131987.tif 000013
【００５８】
但し、構造式（ｓ１１）中のＲ３〜Ｒ６、構造式（ｓ１２）中のＲ７〜Ｒ１０、構造式（ｓ１３）中のＲ１１〜Ｒ１４、構造式（ｓ１５）中のＲ１５〜Ｒ１８は、それぞれ独立に水素、メチル基、またはフッ素のいずれか一である。
【００５９】
一般式（Ｇ１）または一般式（Ｇ１−１）で表される液晶性モノマーの具体例としては、構造式（１００）〜構造式（１１０）で表される液晶性モノマーが挙げられる。ただし、本発明は、これらに限定されない。
【００６０】
【化１３】
2012131987.tif 000014
【００６１】
【化１４】
2012131987.tif 000015
【００６２】
なお、構造式（１００）で示す液晶性モノマーは、鎖長（酸素及び炭素の合計）が３のアルキレン基を有し、１，４−ビス［４−（２−メタクリロイルオキシエチル−１−オキシ）ベンゾイルオキシ］−２−メチルベンゼン（略称：ＭｅＲＭ−Ｏ２）である。
【００６３】
構造式（１０１）で示す液晶性モノマーは、鎖長（酸素及び炭素の合計）が４のアルキレン基を有し、１，４−ビス［４−（３−アクリロイルオキシ−ｎ−プロピル−１−オキシ）ベンゾイルオキシ］−２−メチルベンゼン（略称：ＲＭ−Ｏ３）である。
【００６４】
構造式（１０２）で示す液晶性モノマーは、鎖長（酸素及び炭素の合計）が５のアルキレン基を有し、１，４−ビス［４−（４−アクリロイルオキシ−ｎ−ブチル−１−オキシ）ベンゾイルオキシ］−２−メチルベンゼン（略称：ＲＭ−Ｏ４）である。
【００６５】
構造式（１０３）で示す液晶性モノマーは、鎖長（酸素及び炭素の合計）が６のアルキレン基を有し、１，４−ビス［４−（５−アクリロイルオキシ−ｎ−ペンチル−１−オキシ）ベンゾイルオキシ］−２−メチルベンゼン（略称：ＲＭ−Ｏ５）である。
【００６６】
構造式（１０４）で示す液晶性モノマーは、鎖長（酸素及び炭素の合計）が７のアルキレン基を有し、１，４−ビス［４−（６−アクリロイルオキシ−ｎ−へキシル−１−オキシ）ベンゾイルオキシ］−２−メチルベンゼン（略称：ＲＭ−Ｏ６）である。
【００６７】
構造式（１０５）で示す液晶性モノマーは、鎖長（酸素及び炭素の合計）が８のアルキレン基を有し、１，４−ビス［４−（７−アクリロイルオキシ−ｎ−ヘプチル−１−オキシ）ベンゾイルオキシ］−２−メチルベンゼン（略称：ＲＭ−Ｏ７）である。
【００６８】
構造式（１０６）で示す液晶性モノマーは、鎖長（酸素及び炭素の合計）が９のアルキレン基を有し、１，４−ビス［４−（８−アクリロイルオキシ−ｎ−オクチル−１−オキシ）ベンゾイルオキシ］−２−メチルベンゼン（略称：ＲＭ−Ｏ８）である。
【００６９】
構造式（１０７）で示す液晶性モノマーは、鎖長（酸素及び炭素の合計）が１０のアルキレン基を有し、１，４−ビス［４−（９−アクリロイルオキシ−ｎ−ノニル−１−オキシ）ベンゾイルオキシ］−２−メチルベンゼン（略称：ＲＭ−Ｏ９）である。
【００７０】
構造式（１０８）で示す液晶性モノマーは、鎖長（酸素及び炭素の合計）が１１のアルキレン基を有し、１，４−ビス［４−（１０−アクリロイルオキシ−ｎ−デシル−１−オキシ）ベンゾイルオキシ］−２−メチルベンゼン（略称：ＲＭ−Ｏ１０）である。
【００７１】
構造式（１０９）で示す液晶性モノマーは、鎖長（酸素及び炭素の合計）が１２のアルキレン基を有し、１，４−ビス［４−（１１−アクリロイルオキシ−ｎ−ウンデシル−１−オキシ）ベンゾイルオキシ］−２−メチルベンゼン（略称：ＲＭ−Ｏ１１）である。
【００７２】
構造式（１１０）で示す液晶性モノマーは、鎖長（酸素及び炭素の合計）が７のアルキレン基を有し、４，４’−ビス（６−アクリロイルオキシ−ｎ−へキシル−１−オキシ）−１，１’−ビフェニル（略称：Ｄａｃ−ＰＰ−Ｏ６）である。
【００７３】
非液晶性モノマーは、液晶性を示さず、光重合又は熱重合等によって重合することができるモノマーであって、棒状の分子構造（例えば、ビフェニル基、又はビフェニル・シクロヘキシル基等の末端にアルキル基、シアノ基、フッ素などが付いたような分子構造）を有さないモノマーをいう。具体的には、分子構造中にアクリロイル基、メタクリロイル基、ビニル基、エポキシ基、フマレート基、シンナモイル基等の重合性基を含むモノマーが挙げられるが、これらに限られるものではない。
【００７４】
重合反応としては、光重合反応や熱重合反応が可能であるが、光重合反応が好ましく、紫外線による光重合反応が特に好ましい。従って、重合開始剤としては、例えばアセトフェノン類、ベンゾフェノン類、ベンゾイン類、ベンジル類、ミヒラーケトン類、ベンゾインアルキルエーテル類、ベンジルジメチルケタール類、およびチオキサントン類などから適宜選択して用いることができる。なお、重合開始剤は、高分子安定化処理後の高分子／液晶複合体中では液晶表示装置の動作に寄与しない不純物となるため可能な限り少量とすることが望ましい。従って、例えば、液晶組成物に対して０．５ｗｔ％以下とするのが好ましい。
【００７５】
また、上記液晶組成物には、上述したブルー相を発現する液晶材料、液晶性モノマー、非液晶性モノマー、重合開始剤の他に、カイラル剤を含んでいてもよい。なお、カイラル剤とは、液晶材料にねじれ構造を生じさせるものである。また、カイラル剤の添加量はブルー相を発現する液晶材料の回折波長に影響する。従って、カイラル剤の添加量は、ブルー相を発現する液晶材料の回折波長が可視領域（３８０〜７５０ｎｍ）外となるように調整するのが好ましい。カイラル剤としては、Ｓ−８１１（メルク社製）、Ｓ−１０１１（メルク社製）、１，４：３，６−ジアンヒドロ−２，５−ビス［４−（ｎ−ヘキシル−１−オキシ）安息香酸］ソルビトール（略称：ＩＳＯ−（６ＯＢＡ）２）（みどり化学株式会社製）などを適宜選択して用いることができる。
【００７６】
本発明の一態様である液晶組成物は、以上の材料を含んで構成される。そして、この液晶組成物を高分子安定化処理（重合処理）することにより、高分子安定化ブルー相を発現する高分子／液晶複合体を得ることができる。
【００７７】
なお、液晶組成物の高分子安定化処理（重合処理）において、光重合反応を用いる場合の処理温度は、高分子安定化処理（重合処理）により得られる高分子／液晶複合体が、高分子安定化ブルー相を示す温度であることが好ましい。より好ましくは液晶組成物および高分子／液晶複合体が（等方相または）ブルー相の状態を維持できる温度とするのが好ましい。また、液晶組成物が等方相であっても高分子安定化処理（重合処理）後の高分子／液晶複合体がブルー相の状態を維持できる温度であればよい。また高分子安定化処理（重合処理）中において温度を変化させてもよく、この場合、液晶組成物が等方相またはブルー相を発現する温度で重合を開始し、高分子／液晶複合体がブルー相を示す温度であればよい。
【００７８】
上記温度範囲において、紫外線などを照射することにより、光重合反応を行う。なお、重合させる時間については、液晶組成物に含まれる材料に応じて適宜調節すればよい。
【００７９】
本発明の一態様である液晶組成物を用いることにより、ブルー相を発現する温度範囲が拡大された高分子／液晶複合体を得るための、高分子安定化処理の温度範囲を拡大することが可能となり、高分子／液晶複合体における配向状態の乱れを低減させることができる。
【００８０】
以上、本実施の形態に示す構成、方法などは、他の実施の形態に示す構成、方法などと適宜組み合わせて用いることができる。
【００８１】
（実施の形態２）
本実施の形態では、実施の形態１で説明した液晶組成物を重合させて得られる高分子／液晶複合体を用いた液晶素子について、その一例を図２を用いて説明する。図２は液晶素子の断面図である。
【００８２】
図２において、第１の基板２００と第２の基板２０１との間には、液晶層２０２が設けられており、液晶層２０２には実施の形態１で説明した高分子／液晶複合体を用いている。また、第１の基板２００上には、画素電極層２０３と、共通電極層２０４とが隣接して設けられている。
【００８３】
本実施の形態に示す液晶素子は、基板に概略平行（すなわち水平な方向）な電界を生じさせて、基板と平行（すなわち水平な方向）に液晶分子を動かして、階調を制御する方式である。
【００８４】
なお、液晶層２０２を介して隣接する画素電極層２０３と、共通電極層２０４との距離ａ（図２に示す）は、画素電極層２０３及び共通電極層２０４にそれぞれ所定の電圧を印加した時、液晶層２０２に含まれる液晶のうち、画素電極層２０３と共通電極層２０４との間に介在する液晶が応答する距離とする。なお、距離ａの長さに応じて印加する電圧を適宜制御するものとする。
【００８５】
第１の基板２００、および第２の基板２０１にはバリウムホウケイ酸ガラスやアルミノホウケイ酸ガラスなどのガラス基板、石英基板、プラスチック基板などを用いることができる。
【００８６】
また、画素電極層２０３、および共通電極層２０４は、インジウム錫酸化物（ＩＴＯ）、酸化インジウムに酸化亜鉛（ＺｎＯ）を混合したインジウム亜鉛酸化物（ｉｎｄｉｕｍ  ｚｉｎｃ  ｏｘｉｄｅ）、酸化インジウムに酸化シリコン（ＳｉＯ２）を混合した導電材料、有機インジウム、有機スズ、酸化タングステンを含むインジウム酸化物、酸化タングステンを含むインジウム亜鉛酸化物、酸化チタンを含むインジウム酸化物、酸化チタンを含むインジウム錫酸化物、またはタングステン（Ｗ）、モリブデン（Ｍｏ）、ジルコニウム（Ｚｒ）、ハフニウム（Ｈｆ）、バナジウム（Ｖ）、ニオブ（Ｎｂ）、タンタル（Ｔａ）、クロム（Ｃｒ）、コバルト（Ｃｏ）、ニッケル（Ｎｉ）、チタン（Ｔｉ）、白金（Ｐｔ）、アルミニウム（Ａｌ）、銅（Ｃｕ）、銀（Ａｇ）等の金属、又はその合金、若しくはその金属窒化物から一つ、又は複数種を用いてそれぞれ形成することができる。
【００８７】
また、液晶層２０２は、実施の形態１で説明した液晶組成物を滴下法（ＯＤＦ）や、液晶注入法などにより、第１の基板２００と第２の基板２０１との間に備えた後、重合して高分子／液晶複合体とすることにより得られる。なお、得られる液晶層２０２の厚さ（膜厚）は、１μｍ以上２０μｍ以下とすることが好ましい。
【００８８】
以上により得られる液晶素子は、画素電極層２０３と共通電極層２０４との間に水平方向の電界が形成されるため、第１の基板２０１に対して水平方向に液晶層２０２中の液晶分子を制御することができる。
【００８９】
本実施の形態に示す液晶素子は、高分子安定化ブルー相を発現することができる液晶素子であり、液晶層２０２に用いた高分子／液晶複合体は、高速応答が可能で、高いコントラストを付与することができる液晶素子である。
【００９０】
また、本実施の形態に示す液晶素子には、偏光板、位相差板、反射防止膜などの光学フィルムなどを適宜組み合わせて用いることができる。例えば、偏光板及び位相差板による円偏光を用いてもよい。また、光源としてバックライトなどを用いてもよい。
【００９１】
なお、本実施の形態に示す液晶素子は、光源の光を透過することによって表示を行う透過型の液晶表示装置、入射する光を反射することによって表示を行う反射型の液晶表示装置、又は透過型と反射型を両方有する半透過型の液晶表示装置に適用することができる。
【００９２】
（実施の形態３）
本実施の形態では、本発明の一態様である液晶組成物を液晶層に用いて作製された液晶表示装置について説明する。なお、本実施の形態で示す液晶表示装置は、表示素子として実施の形態２で説明したような液晶素子（液晶表示素子ともいう）を含む。また、液晶表示装置としては、パッシブマトリクス型の液晶表示装置でもアクティブマトリクス型の液晶表示装置でも適用可能であるが、本実施の形態では、アクティブマトリクス型の液晶表示装置に適用した場合について、図３を用いて説明する。
【００９３】
図３（Ａ）は液晶表示装置の平面図であり、１画素分の画素を示している。また、図３（Ｂ）は図３（Ａ）のＸ１−Ｘ２における断面図を示す。
【００９４】
図３（Ａ）において、複数のソース配線層３０５（配線層３０５ａを含む）が互いに平行（図３（Ａ）中、上下方向に延伸）かつ互いに離間した状態で配置されている。複数のゲート配線層３０１（ゲート電極層３０１ａを含む）は、ソース配線層３０５とほぼ直交する方向（図３（Ａ）中、左右方向）に延伸し、かつ互いに離間するように配置されている。また、複数の共通配線層３０８は、複数のゲート配線層３０１とそれぞれ隣接する位置に配置されており、ゲート配線層３０１に平行して、つまり、ソース配線層３０５とほぼ直交する方向（図３（Ａ）中、左右方向）に延伸している。また、ソース配線層３０５、共通配線層３０８、及びゲート配線層３０１によって囲まれる空間には、液晶表示装置の画素電極層３４７及び共通電極層３４６が配置されている。なお、画素電極層３４７は、トランジスタ３２０と電気的に接続されており、トランジスタ３２０は、画素ごとにそれぞれ配置されている。
【００９５】
また、図３（Ａ）の液晶表示装置において、画素電極層３４７と共通配線層３０８によって容量が形成されている。共通配線層３０８は、フローティング状態（電気的に孤立した状態）で動作させることも可能だが、固定電位、好ましくはコモン電位（データとして送られる画像信号の中間電位）近傍でフリッカーの生じないレベルに設定してもよい。
【００９６】
図３に示す液晶表示装置の電極構成は、画素電極層３４７と共通電極層３４６が基板と平行な同一面内に形成された構造であり、基板と水平方向に電界を発生させて、基板と平行な面内で液晶分子を動かして、階調を制御する方式（いわゆるＩＰＳモード）に適用することができる。
【００９７】
次に、図３（Ｂ）に示す液晶表示装置の断面構造について説明する。図３（Ｂ）に示す液晶表示装置は、トランジスタ３２０、画素電極層３４７、共通電極層３４６などを有する第１の基板３４１と、第２の基板３４２との間に液晶層３４４を挟んでなる構造である。また、第１の基板３４１と第２の基板３４２のそれぞれに接して、偏光板（３４３ａ、３４３ｂ）が備えられている。
【００９８】
なお、トランジスタ３２０は逆スタガ型の薄膜トランジスタであり、絶縁表面を有する基板である第１の基板３４１上に形成され、ゲート電極層３０１ａ、ゲート絶縁層３０２、半導体層３０３、ソース電極層又はドレイン電極層として機能する配線層３０５ａ、３０５ｂを含む。
【００９９】
本実施の形態に示す液晶表示装置に適用できるトランジスタの構造は特に限定されず、例えばトップゲート構造、又はボトムゲート構造のスタガ型及びプレーナ型などを用いることができる。また、トランジスタはチャネル形成領域が一つ形成されるシングルゲート構造でも、２つ形成されるダブルゲート構造もしくは３つ形成されるトリプルゲート構造であっても良い。また、チャネル領域の上下にゲート絶縁層を介して配置された２つのゲート電極層を有する、デュアルゲート型でもよい。
【０１００】
図３（Ｂ）において、第１の基板３４１上には、ゲート電極層３０１ａが形成されている。ゲート電極層３０１ａとしては、モリブデン、チタン、クロム、タンタル、タングステン、アルミニウム、銅、ネオジム、スカンジウム等の金属材料又はこれらを主成分とする合金材料を用いて、単層で又は積層して形成することができる。ゲート電極層３０１ａに遮光性を有する導電膜を用いると、バックライトからの光（第１の基板３４１から入射する光）が、半導体層３０３へ入射することを防止することができる。
【０１０１】
また、ゲート電極層３０１ａは積層構造を有していてもよく、例えば、ゲート電極層３０１ａが、２層の積層構造の場合には、アルミニウム層上にモリブデン層が積層された２層の積層構造、または銅層上にモリブデン層を積層した２層構造、または銅層上に窒化チタン層若しくは窒化タンタル層を積層した２層構造、窒化チタン層とモリブデン層とを積層した２層構造とすることが好ましい。また、３層の積層構造の場合には、タングステン層または窒化タングステン層と、アルミニウムとシリコンの合金またはアルミニウムとチタンの合金と、窒化チタン層またはチタン層とを積層した積層構造とすることが好ましい。
【０１０２】
なお、絶縁膜からなる下地膜を第１の基板３４１とゲート電極層３０１ａとの間に設けてもよい。下地膜は、第１の基板３４１からの不純物元素の拡散を防止する機能があり、窒化シリコン膜、酸化シリコン膜、窒化酸化シリコン膜、又は酸化窒化シリコン膜から選ばれた一又は複数の膜による単層、又は積層構造により形成することができる。
【０１０３】
ゲート絶縁層３０２は、プラズマＣＶＤ法又はスパッタリング法等を用いて、酸化シリコン層、窒化シリコン層、酸化窒化シリコン層又は窒化酸化シリコン層を単層で又は積層して形成することができる。また、ゲート絶縁層３０２として、有機シランガスを用いてＣＶＤ法により形成された酸化シリコン層を用いることも可能である。有機シランガスとしては、珪酸エチル（ＴＥＯＳ：化学式Ｓｉ（ＯＣ２Ｈ５）４）、テトラメチルシラン（ＴＭＳ：化学式Ｓｉ（ＣＨ３）４）、テトラメチルシクロテトラシロキサン（ＴＭＣＴＳ）、オクタメチルシクロテトラシロキサン（ＯＭＣＴＳ）、ヘキサメチルジシラザン（ＨＭＤＳ）、トリエトキシシラン（化学式ＳｉＨ（ＯＣ２Ｈ５）３）、トリスジメチルアミノシラン（化学式ＳｉＨ（Ｎ（ＣＨ３）２）３）等のシリコン含有化合物を用いることができる。
【０１０４】
半導体層３０３に用いる材料は、特に限定されず、トランジスタ３２０に要求される特性に応じて適宜設定すればよい。半導体層３０３に用いることのできる材料としては、シランやゲルマンに代表される半導体材料ガスを用いて気相成長法やスパッタリング法で作製される非晶質（アモルファスともいう。）半導体、該非晶質半導体を光エネルギーや熱エネルギーを利用して結晶化させた多結晶半導体、或いは微結晶半導体、酸化物半導体などを用いることができる。
【０１０５】
アモルファス半導体としては、代表的には水素化アモルファスシリコン、結晶性半導体としては代表的にはポリシリコンなどがあげられる。ポリシリコン（多結晶シリコン）には、８００℃以上のプロセス温度を経て形成されるポリシリコンを主材料として用いた高温ポリシリコンや、６００℃以下のプロセス温度で形成されるポリシリコンを主材料として用いた低温ポリシリコン、また結晶化を促進する元素などを用いて、非晶質シリコンを結晶化させたポリシリコンなどを含んでいる。もちろん、前述したように、微結晶半導体又は半導体層の一部に結晶相を含む半導体を用いることもできる。
【０１０６】
また、酸化物半導体としては、四元系金属酸化物であるＩｎ−Ｓｎ−Ｇａ−Ｚｎ−Ｏ系や、三元系金属酸化物であるＩｎ−Ｇａ−Ｚｎ−Ｏ系、Ｉｎ−Ｓｎ−Ｚｎ−Ｏ系、Ｉｎ−Ａｌ−Ｚｎ−Ｏ系、Ｓｎ−Ｇａ−Ｚｎ−Ｏ系、Ａｌ−Ｇａ−Ｚｎ−Ｏ系、Ｓｎ−Ａｌ−Ｚｎ−Ｏ系や、二元系金属酸化物であるＩｎ−Ｚｎ−Ｏ系、Ｓｎ−Ｚｎ−Ｏ系、Ａｌ−Ｚｎ−Ｏ系、Ｚｎ−Ｍｇ−Ｏ系、Ｓｎ−Ｍｇ−Ｏ系、Ｉｎ−Ｍｇ−Ｏ系、Ｉｎ−Ｇａ−Ｏ系や、Ｉｎ−Ｏ系、Ｓｎ−Ｏ系、Ｚｎ−Ｏ系などを用いることができる。また、上記酸化物半導体にＳｉＯ２を含んでもよい。ここで、例えば、Ｉｎ−Ｇａ−Ｚｎ−Ｏ系酸化物半導体とは、少なくともＩｎとＧａとＺｎを含む酸化物であり、その組成比に特に制限はない。また、ＩｎとＧａとＺｎ以外の元素を含んでもよい。
【０１０７】
また、酸化物半導体としては、化学式ＩｎＭＯ３（ＺｎＯ）ｍ（ｍ＞０）で表記される薄膜を用いることができる。ここで、Ｍは、Ｇａ、Ａｌ、ＭｎおよびＣｏから選ばれた一または複数の金属元素を示す。例えばＭとして、Ｇａ、Ｇａ及びＡｌ、Ｇａ及びＭｎ、またはＧａ及びＣｏなどがある。また、酸化物半導体として、単結晶構造ではなく、非晶質構造でもない構造であり、Ｃ軸配向を有した結晶性酸化物半導体（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ；  ＣＡＡＣとも呼ぶ）を用いることができる。
【０１０８】
なお、半導体層３０３は、スパッタリング法、ＬＰＣＶＤ法、またはプラズマＣＶＤ法等により成膜することができる。また、半導体層３０３を所望の形状に加工するために用いるエッチング工程としては、ドライエッチングやウエットエッチングを用いることができる。
【０１０９】
なお、ドライエッチングに用いるエッチング装置としては、反応性イオンエッチング法（ＲＩＥ法）を用いたエッチング装置や、ＥＣＲ（Ｅｌｅｃｔｒｏｎ  Ｃｙｃｌｏｔｒｏｎ  Ｒｅｓｏｎａｎｃｅ）やＩＣＰ（Ｉｎｄｕｃｔｉｖｅｌｙ  Ｃｏｕｐｌｅｄ  Ｐｌａｓｍａ）などの高密度プラズマ源を用いたドライエッチング装置を用いることができる。また、ＩＣＰエッチング装置と比べて広い面積に渡って一様な放電が得られやすいドライエッチング装置としては、上部電極を接地させ、下部電極に１３．５６ＭＨｚの高周波電源を接続し、さらに下部電極に３．２ＭＨｚの低周波電源を接続したＥＣＣＰ（Ｅｎｈａｎｃｅｄ  Ｃａｐａｃｉｔｉｖｅｌｙ  Ｃｏｕｐｌｅｄ  Ｐｌａｓｍａ）モードのエッチング装置がある。このＥＣＣＰモードのエッチング装置であれば、例えば基板として、第１０世代の３ｍを超えるサイズの基板を用いる場合にも対応することができる。
【０１１０】
トランジスタ３２０のソース電極層又はドレイン電極層として機能する配線層３０５ａ、３０５ｂの材料としては、アルミニウム（Ａｌ）、クロム（Ｃｒ）、タンタル（Ｔａ）、チタン（Ｔｉ）、モリブデン（Ｍｏ）、タングステン（Ｗ）、銅（Ｃｕ）、マグネシウム（Ｍｇ）から選ばれた元素、または上述した元素を成分とする合金か、上述した元素を組み合わせた合金膜等が挙げられる。また、熱処理を行う場合には、この熱処理に耐える耐熱性を導電膜に持たせることが好ましい。例えば、アルミニウム（Ａｌ）単体では耐熱性が劣り、また腐蝕しやすい等の問題点があるので耐熱性導電性材料と組み合わせて形成する。Ａｌと組み合わせる耐熱性導電性材料としては、チタン（Ｔｉ）、タンタル（Ｔａ）、タングステン（Ｗ）、モリブデン（Ｍｏ）、クロム（Ｃｒ）、ネオジム（Ｎｄ）、スカンジウム（Ｓｃ）から選ばれた元素、または上述した元素を成分とする合金か、上述した元素を組み合わせた合金膜、または上述した元素を成分とする窒化物で形成する。
【０１１１】
なお、ゲート絶縁層３０２、半導体層３０３、配線層３０５ａ、３０５ｂを大気に触れさせることなく連続的に形成してもよい。大気に触れさせることなく連続成膜することで、大気成分や大気中に浮遊する汚染不純物元素に汚染されることなく各積層界面を形成することができるので、トランジスタ特性のばらつきを低減することができる。
【０１１２】
絶縁膜３０７、絶縁膜３０９には、乾式法や湿式法で形成される無機絶縁膜、有機絶縁膜を用いることができる。例えば、ＣＶＤ法やスパッタリング法などを用いて得られる窒化シリコン膜、酸化シリコン膜、酸化窒化シリコン膜、酸化アルミニウム膜、酸化タンタル膜などを用いることができる。また、ポリイミド、アクリル、ベンゾシクロブテン、ポリアミド、エポキシ等の有機材料を用いることができる。また、上記有機材料の他に、低誘電率材料（ｌｏｗ−ｋ材料）、シロキサン系樹脂、ＰＳＧ（リンガラス）、ＢＰＳＧ（リンボロンガラス）等を用いることができる。また、絶縁膜３０７として酸化ガリウム膜を用いてもよい。
【０１１３】
なお、シロキサン系樹脂とは、シロキサン系材料を出発材料として形成されたＳｉ−Ｏ−Ｓｉ結合を含む樹脂に相当する。シロキサン系樹脂の置換基としては、有機基（例えばアルキル基やアリール基）やフルオロ基を有していても良い。シロキサン系樹脂は塗布法により成膜し、焼成することによって用いることができる。
【０１１４】
なお、絶縁膜３０７、絶縁膜３０９は、上述した材料により形成される絶縁膜を複数積層させることにより形成してもよい。例えば、無機絶縁膜上に有機樹脂膜を積層する構造としてもよい。
【０１１５】
層間膜３１３は、上述した絶縁膜３０７、絶縁膜３０９と同様の材料を用いることができる。また、層間膜３１３の形成法は、特に限定されず、その材料に応じて、スピンコート、ディップ、スプレー塗布、液滴吐出法（インクジェット法、スクリーン印刷、オフセット印刷等）、ロールコート、カーテンコート、ナイフコート等を用いることができる。
【０１１６】
また、画素電極層３４７及び共通電極層３４６には、酸化タングステンを含むインジウム酸化物、酸化タングステンを含むインジウム亜鉛酸化物、酸化チタンを含むインジウム酸化物、酸化チタンを含むインジウム錫酸化物、インジウム錫酸化物（以下、ＩＴＯと示す。）、インジウム亜鉛酸化物、酸化ケイ素を添加したインジウム錫酸化物などの透光性を有する導電性材料を用いることができる。その他にも、タングステン（Ｗ）、モリブデン（Ｍｏ）、ジルコニウム（Ｚｒ）、ハフニウム（Ｈｆ）、バナジウム（Ｖ）、ニオブ（Ｎｂ）、タンタル（Ｔａ）、クロム（Ｃｒ）、コバルト（Ｃｏ）、ニッケル（Ｎｉ）、チタン（Ｔｉ）、白金（Ｐｔ）、アルミニウム（Ａｌ）、銅（Ｃｕ）、銀（Ａｇ）等の金属、又はその合金、若しくはその金属窒化物から一つ、又は複数種を用いて形成することができる。
【０１１７】
さらに、画素電極層３４７及び共通電極層３４６には、導電性高分子（導電性ポリマーともいう）を含む導電性組成物を用いて形成することができる。導電性組成物を用いて形成した画素電極は、シート抵抗が１００００Ω／□以下、波長５５０ｎｍにおける透光率が７０％以上であることが好ましい。また、導電性組成物に含まれる導電性高分子の抵抗率が０．１Ω・ｃｍ以下であることが好ましい。なお、導電性高分子としては、いわゆるπ電子共役系導電性高分子が用いることができる。例えば、ポリアニリンまたはその誘導体、ポリピロールまたはその誘導体、ポリチオフェンまたはその誘導体、若しくはアニリン、ピロールおよびチオフェンなどの２種以上からなる共重合体またはその誘導体などがあげられる。
【０１１８】
液晶層３４４には、本発明の一態様である液晶組成物を用いる。なお、液晶組成物には、ブルー相を発現する液晶材料、液晶性モノマー、非液晶性モノマー、及び重合開始剤が含まれており、液晶層３４４には、この液晶組成物を高分子安定化処理（重合処理）して得られる高分子／液晶複合体を用いる。
【０１１９】
なお、ここでは図示しないが、第１の基板３４１と対向基板である第２の基板３４２との間に液晶層３４４を形成する液晶組成物を挟持させた後、シール材で固着する。液晶組成物を挟持させる方法として、ディスペンサ法（滴下法）や、第１の基板３４１と第２の基板３４２とを貼り合わせてから毛細管現象等を用いて注入する方法を用いることができる。
【０１２０】
また、シール材としては、代表的には可視光硬化性、紫外線硬化性または熱硬化性の樹脂を用いるのが好ましい。代表的には、アクリル樹脂、エポキシ樹脂、アミン樹脂などを用いることができる。また、光（代表的には紫外線）重合開始剤、熱硬化剤、フィラー、カップリング剤を含んでもよい。
【０１２１】
また、液晶組成物を第１の基板３４１と第２の基板３４２との間に充填した後、光を照射して高分子安定化処理（重合処理）を行い、液晶層３４４を形成する。照射する光は、液晶組成物に含まれる液晶性モノマー、非液晶性モノマー、及び重合開始剤が反応する波長の光とする。この光照射による高分子安定化処理（重合処理）により、液晶層３４４が得られる。なお、シール材に光硬化樹脂を用いる場合には、高分子安定化処理と同時にシール材の硬化を行ってもよい。
【０１２２】
なお、本実施の形態で示す液晶表示装置の電極構造により、液晶層３４４に含まれる液晶分子は水平方向の電界により制御される。なお、高分子／液晶複合体は、ブルー相を呈するように配向しており、基板と平行な方向で制御できるため、視野角を広くすることができる。
【０１２３】
また、本実施の形態では、第１の基板３４１の外側（液晶層３４４と反対側）に偏光板３４３ａを、第２の基板３４２の外側（液晶層３４４と反対側）に偏光板３４３ｂを設けている。なお、偏光板の他、位相差板、反射防止膜などの光学フィルムなどを設けてもよい。例えば、偏光板及び位相差板による円偏光を用いてもよい。
【０１２４】
また、図示しないが、本実施の形態に示す液晶表示装置の光源としては、バックライト、サイドライトなどを用いることができる。なお、光源からの光は、第１の基板３４１側から、視認側である第２の基板３４２へと透過するように照射される。
【０１２５】
また、大型の基板を用いて複数の液晶表示装置を作製する場合（所謂多面取り）、その分断工程は、高分子安定化処理の前か、偏光板を設ける前に行うことができるが、分断工程による液晶層への影響（分断工程時にかかる力などによる配向乱れなど）を考慮すると、第１の基板３４１と第２の基板３４２とを貼り合わせた後、高分子安定化処理の前が好ましい。
【０１２６】
本実施の形態に示す液晶表示装置において、本発明の一態様である液晶組成物を用いることにより、ブルー相を発現する温度範囲が拡大された高分子／液晶複合体を得るための、高分子安定化処理の温度範囲を拡大することが可能となり、高分子安定化ブルー相を示す高分子／液晶複合体における配向状態の乱れを低減させることができる。これにより、液晶表示装置におけるパネルの欠陥を低減させることができるので、液晶表示装置の歩留まりを向上させることができる。また、本発明の一態様である液晶組成物を用いることにより液晶素子の駆動電圧を低下させることができるので、液晶表示装置の駆動電圧を低下させることができる。
【０１２７】
また、本実施の形態に示す液晶表示装置において、高分子安定化ブルー相を発現することが可能であるため、高いコントラストを付与することができ、視認性のよい高画質な液晶表示装置を提供することができる。また、高速応答が可能であるため、液晶表示装置の高性能化も可能となる。
【０１２８】
本実施の形態は、他の実施の形態に記載した構成と適宜組み合わせて実施することが可能である。
【０１２９】
（実施の形態４）
本実施の形態では、本発明の一態様である液晶組成物を液晶層に用いて作製された液晶表示装置について説明する。なお、本実施の形態で示す液晶表示装置は、表示素子として実施の形態２で説明したような液晶素子（液晶表示素子ともいう）を含む。
【０１３０】
液晶表示装置の一形態に相当する液晶表示パネルの外観及び断面について、図４を用いて説明する。図４（Ａ１）（Ａ２）は、第１の基板４００１上に形成されたトランジスタ４０１０、４０１１、及び液晶素子４０１３を、第２の基板４００６との間にシール材４００５によって封止した、パネルの上面図であり、図４（Ｂ）は、図４（Ａ１）（Ａ２）のＭ−Ｎにおける断面図に相当する。
【０１３１】
第１の基板４００１上に設けられた画素部４００２と、走査線駆動回路４００４とを囲むようにして、シール材４００５が設けられている。また画素部４００２と、走査線駆動回路４００４の上に第２の基板４００６が設けられている。よって画素部４００２と、走査線駆動回路４００４は、第１の基板４００１とシール材４００５と第２の基板４００６によって、液晶層４００８と共に封止されている。
【０１３２】
また、図４（Ａ１）は第１の基板４００１上のシール材４００５によって囲まれている領域とは異なる領域に、別途用意された基板上に単結晶半導体膜又は多結晶半導体膜で形成された信号線駆動回路４００３が実装されている。なお、図４（Ａ２）は信号線駆動回路の一部を第１の基板４００１上に設けられたトランジスタで形成する例であり、第１の基板４００１上に信号線駆動回路４００３ｂが形成され、かつ別途用意された基板上に単結晶半導体膜又は多結晶半導体膜で形成された信号線駆動回路４００３ａが実装されている。
【０１３３】
なお、別途形成した駆動回路の接続方法は、特に限定されるものではなく、ＣＯＧ方法、ワイヤボンディング方法、或いはＴＡＢ方法などを用いることができる。図４（Ａ１）は、ＣＯＧ方法により信号線駆動回路４００３を実装する例であり、図４（Ａ２）は、ＴＡＢ方法により信号線駆動回路４００３を実装する例である。
【０１３４】
また第１の基板４００１上に設けられた画素部４００２と、走査線駆動回路４００４は、トランジスタを複数有しており、図４（Ｂ）では、画素部４００２に含まれるトランジスタ４０１０と、走査線駆動回路４００４に含まれるトランジスタ４０１１とを例示している。トランジスタ４０１０、４０１１上には絶縁層４０２０、層間膜４０２１が設けられている。
【０１３５】
トランジスタ４０１０、４０１１には、公知のトランジスタを適用することができる。
【０１３６】
また、層間膜４０２１、又は絶縁層４０２０上において、駆動回路用のトランジスタ４０１１の半導体層のチャネル形成領域と重なる位置に導電層を設けてもよい。導電層は、電位がトランジスタ４０１１のゲート電極層と同じでもよいし、異なっていても良く、第２のゲート電極層として機能させることもできる。また、導電層の電位がＧＮＤ、０Ｖ、或いはフローティング状態であってもよい。
【０１３７】
また、層間膜４０２１上に画素電極層４０３０及び共通電極層４０３１が形成され、画素電極層４０３０はトランジスタ４０１０と電気的に接続されている。液晶素子４０１３は、画素電極層４０３０、共通電極層４０３１及び液晶層４００８を含む。なお、第１の基板４００１、第２の基板４００６の外側にはそれぞれ偏光板４０３２ａ、４０３２ｂが設けられている。
【０１３８】
液晶層４００８には、実施の形態１で示した液晶組成物を用いる。
【０１３９】
なお、画素電極層４０３０と共通電極層４０３１との間に電界を形成することで、液晶層４００８の液晶分子を制御する。液晶層４００８には水平方向の電界が形成されるため、その電界により液晶分子が制御される。実施の形態１で示した液晶組成物は、高分子安定化処理（重合処理）により高分子／液晶複合体となっており、高分子／液晶複合体に含まれる液晶は、ブルー相を呈するように配向しており、基板と平行な方向で制御できるため、視野角を広くすることができる。
【０１４０】
なお、第１の基板４００１、第２の基板４００６としては、透光性を有するガラス、プラスチックなどを用いることができる。プラスチックとしては、ＦＲＰ（Ｆｉｂｅｒｇｌａｓｓ−Ｒｅｉｎｆｏｒｃｅｄ  Ｐｌａｓｔｉｃｓ）板、ＰＶＦ（ポリビニルフルオライド）フィルム、ポリエステルフィルムまたはアクリル樹脂フィルムを用いることができる。また、アルミニウムホイルをＰＶＦフィルムやポリエステルフィルムで挟んだ構造のシートを用いることもできる。
【０１４１】
また、柱状のスペーサ４０３５は絶縁層を選択的にエッチングすることで得られ、液晶層４００８の膜厚（セルギャップ）を制御するために設けられている。なお球状のスペーサを用いていても良い。液晶表示装置において、液晶層４００８の厚さであるセルギャップは１μｍ以上２０μｍ以下とすることが好ましい。なお、本明細書においてセルギャップとは、液晶層４００８の厚さ（膜厚）の最大値とする。
【０１４２】
図４に示す液晶表示装置は、透過型液晶表示装置であるが、本発明における液晶表示装置は半透過型液晶表示装置でも、反射型液晶表示装置でもよい。
【０１４３】
また、図４の液晶表示装置では、基板の外側（視認側）に偏光板を設ける例を示すが、偏光板は基板の内側に設けてもよい。偏光板の材料や作製工程条件によって適宜設定すればよい。また、ブラックマトリクスとして機能する遮光層を設けてもよい。
【０１４４】
また、層間膜４０２１の一部としてカラーフィルタ層や遮光層を形成してもよい。図４においては、トランジスタ４０１０、４０１１上方を覆うように第２の基板４００６側に遮光層４０３４が設けられている。なお、遮光層４０３４を設けることにより、コントラスト向上やトランジスタの安定化を図ることができる。
【０１４５】
絶縁層４０２０を設けることにより、トランジスタの保護膜として機能させる構成としてもよいが、特に限定されない。この場合の保護膜とは、大気中に浮遊する有機物や金属物、水蒸気などの汚染不純物の侵入を防ぐためのものであり、緻密な膜が好ましい。保護膜は、スパッタリング法を用いて、酸化シリコン膜、窒化シリコン膜、酸化窒化シリコン膜、窒化酸化シリコン膜、酸化アルミニウム膜、窒化アルミニウム膜、酸化窒化アルミニウム膜、又は窒化酸化アルミニウム膜の単層、又は積層で形成すればよい。
【０１４６】
また、平坦化絶縁膜として透光性の絶縁層をさらに形成する場合には、ポリイミド、アクリル、ベンゾシクロブテン、ポリアミド、エポキシ等の、耐熱性を有する有機材料を用いることができる。また、上記有機材料の他に、低誘電率材料（ｌｏｗ−ｋ材料）、シロキサン系樹脂、ＰＳＧ（リンガラス）、ＢＰＳＧ（リンボロンガラス）等を用いることができる。なお、これらの材料で形成される絶縁膜を複数積層させて絶縁層を形成してもよい。
【０１４７】
また、積層する絶縁層の形成法は、特に限定されず、その材料に応じて、スパッタリング法、スピンコート、ディップ、スプレー塗布、液滴吐出法（インクジェット法、スクリーン印刷、オフセット印刷等）、ロールコート、カーテンコート、ナイフコート等を用いることができる。
【０１４８】
画素電極層４０３０及び共通電極層４０３１は、酸化タングステンを含むインジウム酸化物、酸化タングステンを含むインジウム亜鉛酸化物、酸化チタンを含むインジウム酸化物、酸化チタンを含むインジウム錫酸化物、インジウム錫酸化物（以下、ＩＴＯと示す。）、インジウム亜鉛酸化物、酸化ケイ素を添加したインジウム錫酸化物などの透光性を有する導電性材料を用いることができる。その他にも、画素電極層４０３０及び共通電極層４０３１はタングステン（Ｗ）、モリブデン（Ｍｏ）、ジルコニウム（Ｚｒ）、ハフニウム（Ｈｆ）、バナジウム（Ｖ）、ニオブ（Ｎｂ）、タンタル（Ｔａ）、クロム（Ｃｒ）、コバルト（Ｃｏ）、ニッケル（Ｎｉ）、チタン（Ｔｉ）、白金（Ｐｔ）、アルミニウム（Ａｌ）、銅（Ｃｕ）、銀（Ａｇ）等の金属、又はその合金、若しくはその金属窒化物から一つ、又は複数種を用いて形成することができる。
【０１４９】
さらに、画素電極層４０３０及び共通電極層４０３１には、導電性高分子（導電性ポリマーともいう）を含む導電性組成物を用いて形成することができる。
【０１５０】
また別途形成された信号線駆動回路４００３と、走査線駆動回路４００４または画素部４００２に与えられる各種信号及び電位は、ＦＰＣ４０１８から供給されている。
【０１５１】
また、トランジスタは静電気などにより破壊されやすいため、ゲート線またはソース線に対して、駆動回路保護用の保護回路を同一基板上に設けることが好ましい。保護回路は、非線形素子を用いて構成することが好ましい。
【０１５２】
図４では、接続端子電極４０１５が、画素電極層４０３０と同じ導電膜から形成され、端子電極４０１６は、トランジスタ４０１０、４０１１のソース電極層及びドレイン電極層と同じ導電膜で形成されている。また、接続端子電極４０１５は、ＦＰＣ４０１８が有する端子と、異方性導電膜４０１９を介して電気的に接続されている。
【０１５３】
また図４においては、信号線駆動回路４００３を別途形成し、第１の基板４００１に実装している例を示しているが、この構成に限定されない。走査線駆動回路を別途形成して実装しても良いし、信号線駆動回路の一部または走査線駆動回路の一部のみを別途形成して実装しても良い。
【０１５４】
本実施の形態に示す液晶表示装置において、本発明の一態様である液晶組成物を用いることにより、ブルー相を発現する温度範囲が拡大された高分子／液晶複合体を得るための、高分子安定化処理の温度範囲を拡大することが可能となり、高分子安定化ブルー相を示す高分子／液晶複合体における配向状態の乱れを低減させることができる。これにより、液晶表示装置におけるパネルの欠陥を低減させることができるので、液晶表示装置の歩留まりを向上させることができる。また、本発明の一態様である液晶組成物を用いることにより液晶素子の駆動電圧を低下させることができるので、液晶表示装置の駆動電圧を低下させることができる。
【０１５５】
また、本実施の形態に示す液晶表示装置において、高分子安定化ブルー相を発現することが可能であるため、高いコントラストを付与することができ、視認性のよい高画質な液晶表示装置を提供することができる。また、高速応答が可能であるため、液晶表示装置の高性能化も可能となる。
【０１５６】
本実施の形態は、他の実施の形態に記載した構成と適宜組み合わせて実施することが可能である。
【０１５７】
（実施の形態５）
本明細書に開示する液晶表示装置は、さまざまな電子機器（遊技機も含む）に適用することができる。電子機器としては、例えば、テレビジョン装置（テレビ、またはテレビジョン受信機ともいう）、コンピュータ用などのモニタ、デジタルカメラ、デジタルビデオカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。
【０１５８】
図５（Ａ）は電子書籍（Ｅ−ｂｏｏｋともいう）であり、筐体５０００、表示部５００１、操作キー５００２、太陽電池５００３、充放電制御回路５００４を有することができる。図５（Ａ）に示した電子書籍は、様々な情報（静止画、動画、テキスト画像など）を表示する機能、カレンダー、日付又は時刻などを表示部に表示する機能、表示部に表示した情報を操作又は編集する機能、様々なソフトウェア（プログラム）によって処理を制御する機能、等を有することができる。なお、図５（Ａ）では充放電制御回路５００４の一例としてバッテリー５００５、ＤＣＤＣコンバータ（以下、コンバータと略記）５００６を有する構成について示している。実施の形態３または実施の形態４のいずれかで示した液晶表示装置を表示部５００１に適用することにより、高コントラストで視認性がよく、高速応答で高性能、さらには、低駆動電圧を実現した電子書籍とすることができる。
【０１５９】
図５（Ａ）に示す構成とすることにより、表示部５００１として半透過型、又は反射型の液晶表示装置を用いる場合、比較的明るい状況下での使用も予想され、太陽電池５００３による発電、及びバッテリー５００５での充電を効率よく行うことができ、好適である。なお太陽電池５００３は、筐体５０００の空きスペース（表面や裏面）に適宜設けることができるため、効率的なバッテリー５００５の充電を行う構成とすることができるため好適である。なおバッテリー５００５としては、リチウムイオン電池を用いると、小型化を図れる等の利点がある。
【０１６０】
また、図５（Ａ）に示す充放電制御回路５００４の構成、及び動作について図５（Ｂ）にブロック図を示し説明する。図５（Ｂ）には、太陽電池５００３、バッテリー５００５、コンバータ５００６、コンバータ５００７、スイッチＳＷ１乃至ＳＷ３、表示部５００１について示しており、バッテリー５００５、コンバータ５００６、コンバータ５００７、スイッチＳＷ１乃至ＳＷ３が充放電制御回路５００４に対応する箇所となる。
【０１６１】
ここで、外光により太陽電池５００３により発電がされる場合の動作の例について説明する。太陽電池５００３で発電した電力は、バッテリー５００５を充電するための電圧となるようコンバータ５００６で昇圧または降圧がなされる。そして、表示部５００１の動作に太陽電池５００３からの電力が用いられる際にはスイッチＳＷ１をオンにし、コンバータ５００７で表示部５００１に必要な電圧に昇圧または降圧をすることとなる。また、表示部５００１での表示を行わない際には、ＳＷ１をオフにし、ＳＷ２をオンにしてバッテリー５００５の充電を行う構成とすればよい。
【０１６２】
次に、外光により太陽電池５００３により発電がされない場合の動作の例について説明する。バッテリー５００５に蓄電された電力は、スイッチＳＷ３をオンにすることでコンバータ５００７により昇圧または降圧がなされる。そして、表示部５００１の動作にバッテリー５００５からの電力が用いられることとなる。
【０１６３】
なお、太陽電池５００３については、充電手段の一例として示したが、他の手段によるバッテリー５００５の充電を行う構成であってもよい。また他の充電手段を組み合わせて行う構成としてもよい。
【０１６４】
図６（Ａ）は、ノート型のパーソナルコンピュータであり、本体６００１、筐体６００２、表示部６００３、キーボード６００４などによって構成されている。実施の形態３または実施の形態４のいずれかで示した液晶表示装置を表示部６００３に適用することにより、高コントラストで視認性がよく、高速応答で高性能、さらには、低駆動電圧を実現したノート型のパーソナルコンピュータとすることができる。
【０１６５】
図６（Ｂ）は、携帯情報端末（ＰＤＡ）であり、本体６０１１には表示部６０１２と、外部インターフェイス６０１３と、操作ボタン６０１４等が設けられている。また操作用の付属品としてスタイラス６０１５がある。実施の形態３または実施の形態４のいずれかで示した液晶表示装置を表示部６０１２に適用することにより、高コントラストで視認性がよく、高速応答で高性能、さらには、低駆動電圧を実現した携帯情報端末（ＰＤＡ）とすることができる。
【０１６６】
図６（Ｃ）は、電子書籍の一例を示している。例えば、電子書籍６０２１は、筐体６０２２および筐体６０２３の２つの筐体で構成されている。筐体６０２２および筐体６０２３は、軸部６０２４により一体とされており、該軸部６０２４を軸として開閉動作を行うことができる。このような構成により、紙の書籍のような動作を行うことが可能となる。
【０１６７】
筐体６０２２には表示部６０２５が組み込まれ、筐体６０２３には表示部６０２６が組み込まれている。表示部６０２５および表示部６０２６は、続き画面を表示する構成としてもよいし、異なる画面を表示する構成としてもよい。異なる画面を表示する構成とすることで、例えば右側の表示部（図６（Ｃ）では表示部６０２５）に文章を表示し、左側の表示部（図６（Ｃ）では表示部６０２６）に画像を表示することができる。実施の形態３または実施の形態４のいずれかで示した液晶表示装置を表示部６０２５、表示部６０２６に適用することにより、高コントラストで視認性がよく、高速応答で高性能、さらには、低駆動電圧を実現した電子書籍６０２１とすることができる。
【０１６８】
また、図６（Ｃ）では、筐体６０２２に操作部などを備えた例を示している。例えば、筐体６０２２において、電源６０２７、操作キー６０２８、スピーカー６０２９などを備えている。操作キー６０２８により、頁を送ることができる。なお、筐体の表示部と同一面にキーボードやポインティングデバイスなどを備える構成としてもよい。また、筐体の裏面や側面に、外部接続用端子（イヤホン端子、ＵＳＢ端子など）、記録媒体挿入部などを備える構成としてもよい。さらに、電子書籍６０２１は、電子辞書としての機能を持たせた構成としてもよい。
【０１６９】
また、電子書籍６０２１は、無線で情報を送受信できる構成としてもよい。無線により、電子書籍サーバから、所望の書籍データなどを購入し、ダウンロードする構成とすることも可能である。
【０１７０】
図６（Ｄ）は、携帯電話であり、筐体６０３１及び筐体６０３２の二つの筐体で構成されている。筐体６０３１には、表示パネル６０３３、スピーカー６０３４、マイクロフォン６０３５、ポインティングデバイス６０３６、カメラ用レンズ６０３７、外部接続端子６０３８などを備えている。また、筐体６０３２には、携帯型情報端末の充電を行う太陽電池セル６０３９、外部メモリスロット６０４０などを備えている。また、アンテナは筐体６０３１内部に内蔵されている。実施の形態３または実施の形態４のいずれかで示した液晶表示装置を表示パネル６０３３に適用することにより、高コントラストで視認性がよく、高速応答で高性能、さらには、低駆動電圧を実現した携帯電話とすることができる。
【０１７１】
また、表示パネル６０３３はタッチパネルを備えており、図６（Ｄ）には映像表示されている複数の操作キー６０４１を点線で示している。なお、太陽電池セル６０３９で出力される電圧を各回路に必要な電圧に昇圧するための昇圧回路も実装している。
【０１７２】
表示パネル６０３３は、使用形態に応じて表示の方向が適宜変化する。また、表示パネル６０３３と同一面上にカメラ用レンズ６０３７を備えているため、テレビ電話が可能である。スピーカー６０３４及びマイクロフォン６０３５は音声通話に限らず、テレビ電話、録音、再生などが可能である。さらに、筐体６０３１と筐体６０３２は、スライドし、図６（Ｄ）のように展開している状態から重なり合った状態とすることができ、携帯に適した小型化が可能である。
【０１７３】
外部接続端子６０３８はＡＣアダプタ及びＵＳＢケーブルなどの各種ケーブルと接続可能であり、充電及びパーソナルコンピュータなどとのデータ通信が可能である。また、外部メモリスロット６０４０に記録媒体を挿入し、より大量のデータ保存及び移動に対応できる。
【０１７４】
また、上記機能に加えて、赤外線通信機能、テレビ受信機能などを備えたものであってもよい。
【０１７５】
図６（Ｅ）は、デジタルビデオカメラであり、本体６０５１、表示部（Ａ）６０５２、接眼部６０５３、操作スイッチ６０５４、表示部（Ｂ）６０５５、バッテリー６０５６などによって構成されている。実施の形態３または実施の形態４のいずれかで示した液晶表示装置を表示部（Ａ）６０５２、表示部（Ｂ）６０５５に適用することにより、高コントラストで視認性がよく、高速応答で高性能、さらには、低駆動電圧を実現したデジタルビデオカメラとすることができる。
【０１７６】
図６（Ｆ）は、テレビジョン装置の一例を示している。テレビジョン装置６０６１は、筐体６０６２に表示部６０６３が組み込まれている。表示部６０６３により、映像を表示することが可能である。また、ここでは、スタンド６０６４により筐体６０６２を支持した構成を示している。実施の形態３または実施の形態４のいずれかで示した液晶表示装置を表示部６０６３に適用することにより、高コントラストで視認性がよく、高速応答で高性能、さらには、低駆動電圧を実現したテレビジョン装置６０６１とすることができる。
【０１７７】
テレビジョン装置６０６１の操作は、筐体６０６２が備える操作スイッチや、別体のリモコン操作機により行うことができる。また、リモコン操作機に、当該リモコン操作機から出力する情報を表示する表示部を設ける構成としてもよい。
【０１７８】
なお、テレビジョン装置６０６１は、受信機やモデムなどを備えた構成とする。受信機により一般のテレビ放送の受信を行うことができ、さらにモデムを介して有線または無線による通信ネットワークに接続することにより、一方向（送信者から受信者）または双方向（送信者と受信者間、あるいは受信者間同士など）の情報通信を行うことも可能である。
【０１７９】
本実施の形態は、他の実施の形態に記載した構成と適宜組み合わせて実施することが可能である。
【実施例１】
【０１８０】
本実施例では、本発明の一形態である液晶組成物として１０種類の液晶組成物を作製し、これらについて高分子安定化処理（重合処理）を行った結果を示す。
【０１８１】
本実施例で作製する液晶組成物では、ブルー相を発現する液晶材料としてＥ−８（略称）（メルク社製、または株式会社ＬＣＣ製）、４−（ｔｒａｎｓ−４−ｎ−プロピルシクロヘキシル）−３’，４’−ジフルオロ−１，１’−ビフェニル（略称：ＣＰＰ−３ＦＦ）、４−ｎ−ペンチル安息香酸４−シアノ−３−フルオロフェニル（略称：ＰＥＰ−５ＣＮＦ）、非液晶性モノマーとしてメタクリル酸ドデシル（略称：ＤＭｅＡｃ）（東京化成工業株式会社製）、重合開始剤としてＤＭＰＡＰ（略称）（東京化成工業株式会社製）、カイラル剤として１，４：３，６−ジアンヒドロ−２，５−ビス［４−（ｎ−ヘキシル−１−オキシ）安息香酸］ソルビトール（略称：ＩＳＯ−（６ＯＢＡ）２）（みどり化学株式会社製）をそれぞれ用い、液晶性モノマーとしては、表１に示す１０種類の材料のうちのいずれかを用いて１０種類の液晶組成物を作製した。なお上述した物質の構造式を以下に示す。
【０１８２】
【化１５】
2012131987.tif 000016
【０１８３】
また、本実施例において、作製した液晶組成物の構成を表１に示す。混合比は全て重量比（ｗｔ％）で表す。
【０１８４】
【表１】
2012131987.tif 000017
【０１８５】
また、本実施例では、液晶組成物の高分子安定化処理を行うために、一対のガラス基板間に液晶組成物を備え、シール材で封止して得られる液晶セルを作製した。なお、各液晶セル（液晶セル１〜液晶セル１０）に用いた液晶性モノマーを表２に示す。
【０１８６】
【表２】
2012131987.tif 000018
【０１８７】
液晶セル１〜１０の作製は、一対のガラス基板間に空隙（４μｍ）を有してシール材で貼り合わせた後、注入法によって表１に示す割合で混合された液晶組成物を基板間に注入し、作製した。
【０１８８】
なお、シール材は紫外線及び熱硬化型シール材を用い、硬化処理として、９０秒間の紫外線（放射照度１００ｍＷ／ｃｍ２）照射処理を行った。その後１２０℃で１時間加熱処理を行った。
【０１８９】
次に、液晶セルの高分子安定化評価を行った。高分子安定化評価には、偏光顕微鏡（ＭＸ−５０  オリンパス株式会社製）及び温調器（ＭＫ１０００  ＩＮＳＴＥＣ社製）を用いた。
【０１９０】
液晶セル内の液晶組成物を等方相となる温度まで加熱した後、降温させ、任意の温度において恒温とし、紫外線（波長３６５ｎｍ、放射照度１１ｍＷ／ｃｍ２）を、６分間照射することによって高分子安定化処理を行った。なお、ＵＶ照射時の任意の温度については１℃刻みで評価を行った。
【０１９１】
上記観察の際の測定条件は、偏光顕微鏡において、測定モードを反射とし、偏光子にクロスニコルを用い、倍率を２００倍として室温環境で測定した。
【０１９２】
高分子安定化ブルー相を発現する温度範囲が拡大された高分子／液晶複合体を得るための高分子安定化処理（ここでは、ＵＶ照射による重合処理）が可能な温度の上限、及び下限を図１０に示す。
【０１９３】
図１０の結果から、メソゲン骨格を有する液晶性モノマーにおいて、アルキレン基の鎖長（酸素及び炭素の合計数）がある程度の長さを有していることで、通常に比べて高分子安定化処理（ここでは、ＵＶ照射による重合処理）が可能な温度範囲を拡大できることがわかる。
【０１９４】
従って、メソゲン骨格を有する液晶性モノマーにおいて、アルキレン基の鎖長（酸素及び炭素の合計数）を２０以下とすることは、高分子安定化処理（ここでは、ＵＶ照射による重合処理）が可能な温度範囲を拡大する上で好ましいが、アルキレン基の鎖長（酸素及び炭素の合計数）を１２以下とすることが、より好ましい。
【０１９５】
また、図１０の結果から、アルキレン基の鎖長（酸素及び炭素の合計数）が奇数となる液晶性モノマーを使用した場合、高分子安定化処理が可能な温度の範囲（上限−下限）が拡大する傾向が見られる。中でもアルキレン基の鎖長（酸素及び炭素の合計数）が７となる液晶性モノマーを用いた場合、前後のアルキレン基の鎖長（酸素及び炭素の合計数）が６や８の液晶性モノマーを使用した場合に比べて高分子安定化処理が可能な温度範囲がもっとも拡大することがわかった。
【０１９６】
具体的には、本実施例に示すメソゲン骨格の両端に鎖長（酸素及び炭素の合計数）が奇数（特に７が好ましい）であるアルキレン基を有し、両側のアルキレン基の末端にアクリロイル基を有する液晶性モノマーを含む液晶組成物を使用した場合にブルー相を発現する温度範囲が拡大された高分子／液晶複合体を得るための、高分子安定化処理が可能な温度範囲を拡大できることがわかった。
【０１９７】
一般に、高分子安定化ブルー相において、ブルー相を発現する温度範囲が拡大する要因として、ＵＶ照射によるモノマーの高分子安定化処理（重合処理）過程において、液晶材料と、重合により得られたポリマーとが相分離し、このポリマーがブルー相の欠陥領域へと濃縮（重合）されるためと考えられている。
【０１９８】
従って、本実施例においては、本実施例に示すメソゲン骨格の両側に鎖長（酸素及び炭素の合計数）が奇数（特に７が好ましい）であるアルキレン基を有し、両側のアルキレン基の末端にアクリロイル基を有する液晶性モノマーを含む液晶組成物を用いた場合、液晶材料とポリマーの相分離がより効率的に行われるために高分子安定化処理が可能となる処理温度が拡大しているものと考えられる。
【０１９９】
さらに、本実施例に示すメソゲン骨格を有する液晶性モノマーを使用した場合において、アルキレン基の鎖長（酸素及び炭素の合計数）が奇数の場合と、偶数の場合で、それぞれ高分子安定化ブルー相を発現させた場合の配向状態について図１３に示す。なお、図１３の（Ａ）、図１３（Ｂ）には、液晶性モノマーのアルキレン基の鎖長（酸素及び炭素の合計数）がそれぞれ４、６と偶数の場合について示し、図１３の（Ｃ）、図１３（Ｄ）には、液晶性モノマーのアルキレン基の鎖長（酸素及び炭素の合計数）がそれぞれ５、７と奇数の場合について示す。
【０２００】
この結果からは、液晶性モノマーのアルキレン基の鎖長（酸素及び炭素の合計数）がそれぞれ４、６と偶数の場合には、プレートレット状組織が見られるが、液晶性モノマーのアルキレン基の鎖長（酸素及び炭素の合計数）がそれぞれ５、７と奇数の場合には、プレートレット状組織が見られなかった。
【０２０１】
また、本実施例の結果からは、本発明の一態様である液晶組成物を用いることにより、ブルー相を発現する温度範囲が拡大された高分子／液晶複合体を得るための、高分子安定化処理の温度範囲を拡大することが可能となることがわかる。
【０２０２】
なお、高分子安定化ブルー相を発現できる液晶組成物において、高分子安定化処理が可能な温度範囲の拡大を図ることは、大面積の液晶表示装置などの作製において、ＵＶ照射時の面内温度の制御が難しい場合にとても有効である。
【実施例２】
【０２０３】
本実施例では、本発明の一態様である液晶組成物に含まれる液晶性モノマーであり、実施の形態１において構造式（１０５）で表される１，４−ビス［４−（７−アクリロイルオキシ−ｎ−ヘプチル−１−オキシ）ベンゾイルオキシ］−２−メチルベンゼン（略称：ＲＭ−Ｏ７）の合成方法について具体的に説明する。
【０２０４】
【化１６】
2012131987.tif 000019
【０２０５】
［ステップ１：４−（７−ヒドロキシ−ｎ−ヘプチル−１−オキシ）安息香酸エチルの合成］
【０２０６】
【化１７】
2012131987.tif 000020
【０２０７】
２００ｍＬのナスフラスコに３．５ｇ（２１ｍｍｏｌ）の４−ヒドロキシ安息香酸エチルと、４．９ｇ（２５ｍｍｏｌ）の７−ブロモ−１−ヘプタノールと、１．０ｇ（２５ｍｏｌ）の水酸化ナトリウムと、３．２ｇ（２１ｍｍｏｌ）のよう化ナトリウムと、１２０ｍＬの２−ブタノンを加え、この混合物を窒素気流下、６０℃で１１時間、撹拌した。その後、ＴＬＣにより反応が終了していることを確認した後、得られた混合物を自然濾過し、濾物を水に溶かして、この溶液をトルエンで３回抽出し、抽出液と濾液を合わせて硫酸マグネシウムで乾燥した。この混合物を自然濾過し得られた濾液を濃縮して白色固体を得た。
【０２０８】
得られた固体をシリカゲルカラムクロマトグラフィー（展開溶媒；酢酸エチル：ヘキサン＝１：２を１０００ｍＬ）により精製した。得られた目的物を含むフラクションを濃縮したところ、無色油状物質を５．０ｇ、収率８５％で得た。
【０２０９】
［ステップ２：４−（７−ヒドロキシ−ｎ−ヘプチル−１−オキシ）安息香酸の合成］
【０２１０】
【化１８】
2012131987.tif 000021
【０２１１】
５００ｍＬのナスフラスコに５．０ｇ（１８ｍｍｏｌ）の４−（７−ヒドロキシ−ｎ−ヘプチル−１−オキシ）安息香酸エチルと、１５０ｍＬの水酸化カリウム水溶液（０．５ｍｏｌ／Ｌ）を加え、この混合物を窒素気流下、１００℃で１０時間、撹拌した。その後、ＴＬＣにより反応が終了していることを確認した。得られた溶液へジエチルエーテルと希塩酸を加え、水層をジエチルエーテルで３回抽出した。有機層と抽出液を合わせて硫酸マグネシウムで乾燥し、この混合物を自然濾過により濾別し、濾液を濃縮して目的物の淡黄色固体を３．３ｇ、粗収率７３％で得た。
【０２１２】
［ステップ３：４−（７−アクリロイルオキシ−ｎ−ヘプチル−１−オキシ）安息香酸の合成］
【０２１３】
【化１９】
2012131987.tif 000022
【０２１４】
５００ｍＬのナスフラスコに３．３ｇ（１３ｍｍｏｌ）の４−（７−ヒドロキシ−ｎ−ヘプチル−１−オキシ）安息香酸と、１００ｍＬの１，４−ジオキサンと、１．９ｇ（１６ｍｍｏｌ）のＮ，Ｎ−ジメチルアニリンを加え撹拌した。この溶液に、１．４ｇ（１５ｍｍｏｌ）アクリロイルクロリドをゆっくり加えた後、この溶液を窒素気流下、６０℃で４時間撹拌した。その後、ＴＬＣにより反応が終了していることを確認した。得られた溶液を、約８００ｍＬの水にゆっくり加えたところ白色固体が析出した。白色固体を吸引濾過により回収し、濾物を乾燥したところ目的物の白色固体を３．５ｇ、粗収率８８％で得た。
【０２１５】
［ステップ４：１，４−ビス［４−（７−アクリロイルオキシ−ｎ−ヘプチル−１−オキシ）ベンゾイルオキシ］−２−メチルベンゼン（ＲＭ−Ｏ７）の合成］
【０２１６】
【化２０】
2012131987.tif 000023
【０２１７】
３００ｍＬのナスフラスコに３．５ｇ（１１ｍｍｏｌ）の４−（７−アクリロイルオキシ−ｎ−ヘプチル−１−オキシ）安息香酸と、０．７１ｇ（５．７ｍｍｏｌ）のメチルヒドロキノンと、０．２１ｇ（１．７ｍｍｏｌ）の４−（Ｎ，Ｎ−ジメチル）アミノピリジン（ＤＭＡＰ）と、８０ｍＬのアセトンと４０ｍＬのジクロロメタンを加え、大気下で撹拌した。この混合物に２．２ｇ（１１ｍｍｏｌ）の１−エチル−３−（３−ジメチルアミノプロピル）カルボジイミド  塩酸塩（ＥＤＣ）を加えたところ材料が全て溶け溶液となった。この溶液を大気下、室温で２０時間攪拌した。
【０２１８】
その後、ＴＬＣにより反応が終了していることを確認し、この溶液に約４０ｍＬのクロロホルムを加えた。この溶液を約６０ｍＬまで濃縮し、得られた溶液へ飽和炭酸水素ナトリウム水溶液と飽和食塩水を加えた。この混合物の水層をクロロホルムで３回抽出し、得られた抽出液と有機層を合わせ、硫酸マグネシウムで乾燥した。この混合物を自然濾過により濾別し、濾液を濃縮して油状物質を得た。
【０２１９】
この油状物質をシリカゲルカラムクロマトグラフィー（展開溶媒；酢酸エチル：ヘキサン＝１：１を７００ｍＬ）により精製した。得られた目的物を含むフラクションを濃縮して無色油状物質を得た。得られた無色油状物質を、ＨＰＬＣ（高速液体クロマトグラフィー、展開溶媒；クロロホルム）により精製したところ、目的物の白色固体を０．３８ｇ、収率１４％で得た。
【０２２０】
核磁気共鳴測定（ＮＭＲ）によって、この化合物が、１，４−ビス［４−（７−アクリロイルオキシ−ｎ−ヘプチル−１−オキシ）ベンゾイルオキシ］−２−メチルベンゼン（ＲＭ−Ｏ７）であることを確認した。
【０２２１】
得られた化合物の１Ｈ  ＮＭＲデータを以下に示す。
１Ｈ  ＮＭＲ（ＣＤＣｌ３，３００ＭＨｚ）：δ（ｐｐｍ）＝１．３８−１．５１（ｍ、１２Ｈ）、１．６８−１．８６（ｍ、８Ｈ）、２．２４（ｓ、３Ｈ）、４．０５（ｔ、Ｊ＝５．４Ｈｚ、４Ｈ）、４．１７（ｔ、Ｊ＝６．６Ｈｚ、４Ｈ）、５．８２（ｄｄ、Ｊ１＝１０Ｈｚ、Ｊ２＝１．５Ｈｚ、２Ｈ）、６．１３（ｄｄ、Ｊ１＝１０Ｈｚ、Ｊ２＝１７Ｈｚ、２Ｈ）、６．４１（ｄｄ、Ｊ１＝１．５Ｈｚ、Ｊ２＝１７Ｈｚ、２Ｈ）、６．９５−７．００（ｍ、４Ｈ）、７．０６−７．１９（ｍ、３Ｈ）、８．１２−８．１８（ｍ、４Ｈ）。
【０２２２】
また、１Ｈ  ＮＭＲチャートを図７、図８（Ａ）（Ｂ）に示す。なお、図８（Ａ）は図７における１．０ｐｐｍから５．０ｐｐｍの範囲を拡大して表したチャートである。図８（Ｂ）は図７における５．５ｐｐｍから８．５ｐｐｍの範囲を拡大して表したチャートである。測定結果から、上述の構造式（１０５）で表される１，４−ビス［４−（７−アクリロイルオキシ−ｎ−ヘプチル−１−オキシ）ベンゾイルオキシ］−２−メチルベンゼン（略称：ＲＭ−Ｏ７）が得られたことがわかった。
【０２２３】
また、ＲＭ−Ｏ７（略称）のジクロロメタン溶液の吸収スペクトルを図９に示す。測定には紫外可視分光光度計（日本分光株式会社製、Ｖ５５０型）を用いた。ＲＭ−Ｏ７（略称）のジクロロメタン溶液中における吸収スペクトルの測定は、ＲＭ−Ｏ７（略称）のジクロロメタン溶液を石英セルに入れて測定し、石英とジクロロメタンの吸収スペクトルを差し引いて行った。
【０２２４】
図９において横軸は波長（ｎｍ）、縦軸は吸収強度（任意単位）を表す。ジクロロメタン溶液の場合では２６３ｎｍ付近に吸収ピークが見られた。
【０２２５】
なお、実施の形態１で示す１，４−ビス［４−（５−アクリロイルオキシ−ｎ−ペンチル−１−オキシ）ベンゾイルオキシ］−２−メチルベンゼン（略称：ＲＭ−Ｏ５）及び１，４−ビス［４−（１１−アクリロイルオキシ−ｎ−ウンデシル−１−オキシ）ベンゾイルオキシ］−２−メチルベンゼン（略称：ＲＭ−Ｏ１１）の合成は、本実施例で示すＲＭ−Ｏ７（略称）の合成において、反応式（Ａ−１）で表されるステップで、７−ブロモ−１−ヘプタノールの代わりにそれぞれ、５−ブロモ−１−ペンタノール、１１−ブロモ−１−ウンデカノールを用いて行った。次いで、（Ａ―２）〜（Ａ−４）に相当する反応を行うことで、ＲＭ−Ｏ５及びＲＭ−Ｏ１１を得た。
【０２２６】
また、実施の形態１で示す１，４−ビス［４−（２−メタクリロイルオキシエチル−１−オキシ）ベンゾイルオキシ］−２−メチルベンゼン（略称：ＭｅＲＭ−Ｏ２）、及び１，４−ビス［４−（４−アクリロイルオキシ−ｎ−ブチル−１−オキシ）ベンゾイルオキシ］−２−メチルベンゼン（略称：ＲＭ−Ｏ４）の合成は、本実施例で示すＲＭ−Ｏ７（略称）の合成において、反応式（Ａ−４）で表されるステップで、４−（７−アクリロイルオキシ−ｎ−ヘプチル−１−オキシ）安息香酸の代わりに、それぞれ４−（２−メタクリロイルオキシ−１−オキシ）安息香酸、４−（４−アクリロイルオキシ−ｎ−ブチル−１−オキシ）安息香酸を用いて行った。
【実施例３】
【０２２７】
本実施例では、本発明の一形態である液晶組成物を用いて作製した液晶素子、およびその特性について示す。
【０２２８】
本実施例で示す液晶素子１には、実施例１において液晶セル１に用いた液晶組成物を用い、液晶素子２には、実施例１において液晶セル２に用いた液晶組成物を用い、液晶素子４には、実施例１において液晶セル４に用いた液晶組成物を用いて、それぞれ作製した。
【０２２９】
液晶素子１、液晶素子２、液晶素子４の作製においては、画素電極層及び共通電極層が櫛歯状に形成されたガラス基板と、別のガラス基板とを、間に空隙（４μｍ）を有してシール材によって貼り合わせた後、注入法によってそれぞれの液晶組成物を基板間に注入し、作製した。画素電極層及び共通電極層は、酸化珪素を含むインジウム錫酸化物（ＩＴＳＯ）をスパッタリング法により成膜し、形成した。なお、その膜厚は１１０ｎｍとし、画素電極層と共通電極層の各幅、及び画素電極層と共通電極層との間隔は２μｍとした。
【０２３０】
なお、シール材には、紫外線及び熱硬化型シール材を用い、硬化処理として、９０秒間の紫外線（放射照度１００ｍＷ／ｃｍ２）照射処理を行い、その後１２０℃で１時間加熱処理を行った。
【０２３１】
次に、液晶素子内の液晶組成物を等方相となる温度まで加熱した後、降温させ、任意の温度において恒温とし、紫外線（波長３６５ｎｍ、放射照度１１ｍＷ／ｃｍ２）を、６分間照射することによって高分子安定化処理を行った。
【０２３２】
液晶素子１、液晶素子２、液晶素子４のＵＶ照射時の温度については実施例１においてそれぞれ液晶セル１、液晶セル２、液晶セル４の高分子安定化が可能であった温度とした。
【０２３３】
以上により得られた液晶素子１、液晶素子２、および液晶素子４について、電圧−透過率特性について測定を行った。電圧−透過率特性についての測定結果を図１１に示す。
【０２３４】
なお、電圧透過率測定にはＬＣＤ−７２００（大塚電子社製）を用いて、測定モードを透過とし、偏光子にクロスニコルを用いて行った。
【０２３５】
図１１の結果より、アルキレン基の鎖長（酸素及び炭素の合計数）が長い液晶性モノマーを使用することで駆動電圧が低下していることがわかる。
【０２３６】
従って、本実施例の結果からは、本発明の一態様であるメソゲン骨格を有する液晶性モノマーにおいて、アルキレン基の鎖長（酸素及び炭素の合計数）が長い液晶性モノマーを使用することで、この液晶性モノマーを用いて作製される液晶素子の駆動電圧の低下を実現できることがわかる。
【実施例４】
【０２３７】
本実施例では、本発明の一形態である液晶組成物として、実施例１に用いたのとは異なるブルー相を発現する液晶材料を用いて１０種類の液晶組成物を作製し、これらについて高分子安定化処理（重合処理）を行った結果を示す。
【０２３８】
本実施例で作製する液晶組成物では、ブルー相を発現する液晶材料としてＭＤＡ−００−３５０６（略称）（メルク社製）、ＮＥＤＯ  ＬＣ−Ｃ（略称）（メルク社製）、４−（ｔｒａｎｓ−４−ｎ−プロピルシクロヘキシル）−３’，４’−ジフルオロ−１，１’−ビフェニル（略称：ＣＰＰ−３ＦＦ）、４−ｎ−ペンチル安息香酸４−シアノ−３−フルオロフェニル（略称：ＰＥＰ−５ＣＮＦ）、非液晶性モノマーとしてメタクリル酸ドデシル（略称：ＤＭｅＡｃ）（東京化成工業株式会社製）、重合開始剤としてＤＭＰＡＰ（略称）（東京化成工業株式会社製）、カイラル剤として１，４：３，６−ジアンヒドロ−２，５−ビス［４−（ｎ−ヘキシル−１−オキシ）安息香酸］ソルビトール（略称：ＩＳＯ−（６ＯＢＡ）２）（みどり化学株式会社製）をそれぞれ用い、液晶性モノマーとしては、表３に示す１０種類の材料のうちのいずれかを用いて１０種類の液晶組成物を作製した。なお上述した物質の構造式を以下に示す。
【０２３９】
【化２１】
2012131987.tif 000024
【０２４０】
また、本実施例において、作製した液晶組成物の構成を表３に示す。混合比は全て重量比（ｗｔ％）で表す。
【０２４１】
【表３】
2012131987.tif 000025
【０２４２】
また、本実施例では、液晶組成物の高分子安定化処理を行うために、一対のガラス基板間に液晶組成物を備え、シール材で封止して得られる液晶セルを作製した。なお、各液晶セル（液晶セル１１〜液晶セル２０）に用いた液晶性モノマーを表４に示す。
【０２４３】
【表４】
2012131987.tif 000026
【０２４４】
液晶セル１１〜２０の作製は、一対のガラス基板間に空隙（４μｍ）を有してシール材で貼り合わせた後、注入法によって表１に示す割合で混合された液晶組成物を基板間に注入し、作製した。
【０２４５】
なお、シール材は紫外線及び熱硬化型シール材を用い、硬化処理として、９０秒間の紫外線（放射照度１００ｍＷ／ｃｍ２）照射処理を行った。その後１２０℃で１時間加熱処理を行った。
【０２４６】
次に、液晶セルの高分子安定化評価を行った。高分子安定化評価には、偏光顕微鏡（ＭＸ−５０  オリンパス株式会社製）及び温調器（ＭＫ１０００  ＩＮＳＴＥＣ社製）を用いた。
【０２４７】
液晶セル内の液晶組成物を等方相となる温度まで加熱した後、降温させ、任意の温度において恒温とし、紫外線（波長３６５ｎｍ、放射照度１１ｍＷ／ｃｍ２）を、６分間照射することによって高分子安定化処理を行った。なお、ＵＶ照射時の任意の温度については１℃刻みで評価を行った。
【０２４８】
上記観察の際の測定条件は、偏光顕微鏡において、測定モードを反射とし、偏光子にクロスニコルを用い、倍率を２００倍として室温環境で測定した。
【０２４９】
高分子安定化ブルー相を発現する温度範囲が拡大された高分子／液晶複合体を得るための高分子安定化処理（ここでは、ＵＶ照射による重合処理）が可能な温度の上限、及び下限を図１２に示す。
【０２５０】
図１２の結果から、メソゲン骨格を有する液晶性モノマーにおいて、アルキレン基の鎖長（酸素及び炭素の合計数）がある程度の長さを有していることで、通常に比べて高分子安定化処理（ここでは、ＵＶ照射による重合処理）が可能な温度範囲を拡大できることがわかる。
【０２５１】
従って、メソゲン骨格を有する液晶性モノマーにおいて、アルキレン基の鎖長（酸素及び炭素の合計数）を２０以下とすることは、高分子安定化処理（ここでは、ＵＶ照射による重合処理）が可能な温度範囲を拡大する上で好ましいが、アルキレン基の鎖長（酸素及び炭素の合計数）を１２以下とすることが、より好ましい。
【０２５２】
また、図１２の結果から、アルキレン基の鎖長（酸素及び炭素の合計数）が奇数となる液晶性モノマーを使用した場合、高分子安定化処理が可能な温度の範囲（上限−下限）が拡大する傾向が見られる。中でもアルキレン基の鎖長（酸素及び炭素の合計数）が９となる液晶性モノマーを用いた場合、前後のアルキレン基の鎖長（酸素及び炭素の合計数）が６や１０の液晶性モノマーを使用した場合に比べて高分子安定化処理が可能な温度範囲がもっとも拡大することがわかった。
【０２５３】
具体的には、本実施例に示すメソゲン骨格の両端にアクリロイル基を有し、アルキレン基の鎖長（酸素及び炭素の合計数）が奇数であり、特に９となる液晶性モノマーを使用した場合において、高分子安定化処理が可能な温度範囲を拡大できることがわかった。
【０２５４】
一般に、高分子安定化ブルー相において、ブルー相を発現する温度範囲が拡大する要因として、ＵＶ照射によるモノマーの高分子安定化処理（重合処理）過程において、液晶材料と、重合により得られたポリマーとが相分離し、このポリマーがブルー相の欠陥領域へと濃縮（重合）されるためと考えられている。
【０２５５】
従って、本実施例の結果からは、本実施例に示すメソゲン骨格を有する液晶性モノマーを使用した場合において、アルキレン基の鎖長（酸素及び炭素の合計数）が奇数であり、特に９となる側鎖を有する液晶性モノマーを含む液晶組成物を用いた場合、液晶材料とポリマーの相分離がより効率的に行われるために高分子安定化処理が可能となる処理温度が拡大しているものと考えられる。
【０２５６】
さらに、本実施例に示すメソゲン骨格を有する液晶性モノマーを使用した場合において、アルキレン基の鎖長（酸素及び炭素の合計数）が奇数の場合と、偶数の場合で、それぞれ高分子安定化ブルー相を発現させた場合の配向状態について図１４に示す。なお、図１４の（Ａ）、図１４（Ｂ）には、液晶性モノマーのアルキレン基の鎖長（酸素及び炭素の合計数）がそれぞれ４、６と偶数の場合について示し、図１４の（Ｃ）、図１４（Ｄ）には、液晶性モノマーのアルキレン基の鎖長（酸素及び炭素の合計数）がそれぞれ５、７と奇数の場合について示す。
【０２５７】
この結果からは、液晶性モノマーのアルキレン基の鎖長（酸素及び炭素の合計数）がそれぞれ４、６と偶数の場合にも、液晶性モノマーのアルキレン基の鎖長（酸素及び炭素の合計数）がそれぞれ５、７と奇数の場合にも、それぞれプレートレット状組織が見られるが、奇数の場合には、プレートレットのサイズが大きくなっていることが確認された。
【０２５８】
また、本実施例の結果からは、本発明の一態様である液晶組成物を用いることにより、ブルー相を発現する温度範囲が拡大された高分子／液晶複合体を得るための、高分子安定化処理の温度範囲を拡大することが可能となることがわかる。
【０２５９】
なお、高分子安定化ブルー相を発現できる液晶組成物において、高分子安定化処理が可能な温度範囲の拡大を図ることは、大面積の液晶表示装置などの作製において、ＵＶ照射時の面内温度の制御が難しい場合にとても有効である。
【符号の説明】
【０２６０】
１００    液晶性モノマー
１００ａ、１００ｂ    液晶性モノマー
１０１    メソゲン骨格
１０１ａ、１０１ｂ    メソゲン骨格
１０２    アルキレン基
１０２ａ、１０２ｂ    アルキレン基
１０３ａ、１０３ｂ    アルキレン基
２００    第１の基板
２０１    第２の基板
２０２    液晶層
２０３    画素電極層
２０４    共通電極層
３０１    ゲート配線層
３０１ａ    ゲート電極層
３０２    ゲート絶縁層
３０３    半導体層
３０５    ソース配線層
３０５ａ    配線層
３０７    絶縁膜
３０８    共通配線層
３０９    絶縁膜
３１３      層間膜
３２０    トランジスタ
３４１    第１の基板
３４２    第２の基板
３４４    液晶層
３４６    共通電極層
３４７    画素電極層
５０００    筐体
５００１    表示部
５００２    操作キー
５００３    太陽電池
５００４    充放電制御回路
５００５    バッテリー
５００６    コンバータ（ＤＣＤＣコンバータ）
６００１    本体
６００２    筐体
６００３    表示部
６００４    キーボード
６０１１    本体
６０１２    表示部
６０１３    外部インターフェイス
６０１４    操作ボタン
６０１５    スタイラス
６０２１    電子書籍
６０２２    筐体
６０２３    筐体
６０２４    軸部
６０２５    表示部
６０２６    表示部
６０２７    電源
６０２８    操作キー
６０２９    スピーカー
６０３１    筐体
６０３２    筐体
６０３３    表示パネル
６０３４    スピーカー
６０３５    マイクロフォン
６０３６    ポインティングデバイス
６０３７    カメラ用レンズ
６０３８    外部接続端子
６０３９    太陽電池セル
６０４０    外部メモリスロット
６０４１    操作キー
６０５１    本体
６０５２    表示部（Ａ）
６０５３    接眼部
６０５４    操作スイッチ
６０５５    表示部（Ｂ）
６０５６    バッテリー
６０６１    テレビジョン装置
６０６２    筐体
６０６３    表示部
６０６４    スタンド
【図１】
2012131987.tif 000033
【図２】
2012131987.tif 000034
【図３】
2012131987.tif 000035
【図４】
2012131987.tif 000036
【図５】
2012131987.tif 000037
【図６】
2012131987.tif 000038
【図７】
2012131987.tif 000039
【図８】
2012131987.tif 000040
【図９】
2012131987.tif 000041
【図１０】
2012131987.tif 000042
【図１１】
2012131987.tif 000043
【図１２】
2012131987.tif 000044
【図１３】
2012131987.tif 000045
【図１４】
2012131987.tif 000046